(57)【要約】繊維などの基材に、優れた撥水性を与える撥水剤組成物を提供する。撥水剤組成物は、（Ａ）撥水性粒子の表面アルキル基個数が撥水性粒子１ｇあたり６００×１０１８個〜５０，０００×１０１８個である撥水性粒子と、（Ｂ）炭素数７〜４０の長鎖炭化水素基を有する重合体である撥水性樹脂と、（Ｃ）液状媒体とを含む。撥水性粒子の平均一次粒径が１〜１００ｎｍであることが好ましい。【選択図】なし【特許請求の範囲】
【請求項１】
（Ａ）撥水性粒子の表面アルキル基個数が撥水性粒子１ｇあたり６００×１０１８個〜５０，０００×１０１８個である撥水性粒子と
（Ｂ）炭素数７〜４０の長鎖炭化水素基を有する重合体である撥水性樹脂と
（Ｃ）液状媒体と
を含む撥水剤組成物。
【請求項２】
撥水性粒子が、疎水率２０％以上を有する粒子である請求項１に記載の撥水剤組成物。
【請求項３】
撥水性粒子の表面アルキル基個数が撥水性粒子１ｇあたり１，０００×１０１８個〜１０，０００×１０１８個である請求項１または２記載の撥水剤組成物。
【請求項４】
撥水性粒子が、シリカを疎水化剤で処理した疎水性シリカ、およびアルミナを疎水化剤で処理した疎水性アルミナから選択された少なくとも１種の無機粒子、または疎水性有機粒子である請求項１〜３のいずれかに記載の撥水剤組成物。
【請求項５】
撥水性粒子の平均一次粒径が１〜１００ｎｍである請求項１〜４のいずれかに記載の撥水剤組成物。
【請求項６】
撥水性樹脂において、炭素数７〜４０の長鎖炭化水素基が、ステアリル基、イコシル基またはベヘニル基である請求項１〜５のいずれかに記載の撥水剤組成物。
【請求項７】
炭素数７〜４０の長鎖炭化水素基を有する重合体が、炭素数７〜４０の長鎖炭化水素基を有するアクリル単量体から形成された繰り返し単位を有し、
長鎖炭化水素基を有するアクリル単量体が、式：
ＣＨ2＝Ｃ(−Ｘ)−Ｃ(＝Ｏ)−Ｙ−Ｒｎ
［式中、Ｘは、水素原子、メチル基、またはフッ素原子を除くハロゲン原子であり、
Ｙは、２価または３価の炭素数１の炭化水素基、−Ｃ６Ｈ６−、−Ｏ−、−Ｃ（＝Ｏ）−、−Ｓ（Ｃ＝Ｏ）２−または−ＮＨ−から選ばれる少なくとも１つ以上で構成される基（但し、炭化水素基を除く）であり、
Ｒは、炭素数７〜４０の炭化水素基であり、
ｎは１〜３の整数である。］
で表される単量体である請求項６に記載の撥水剤組成物。
【請求項８】
長鎖炭化水素基を有するアクリル単量体において、Ｘは水素原子、メチル基または塩素原子である請求項６または７に記載の撥水剤組成物。
【請求項９】
撥水性粒子と撥水性樹脂の重量比が２５：７５〜９０：１０であり、（Ａ）撥水性粒子と（Ｂ）撥水性樹脂の合計量が撥水剤組成物に対して、０．５〜５０重量％である請求項１〜８のいずれかに記載の撥水剤組成物。
【請求項１０】
液状媒体が有機溶剤および／または水である請求項１〜９のいずれかに記載の撥水剤組成物。
【請求項１１】
フッ素原子を含まない請求項１〜１０のいずれかに記載の撥水剤組成物。
【請求項１２】
繊維製品用である請求項１〜１１のいずれかに記載の撥水剤組成物。
【請求項１３】
請求項１〜１２のいずれかに記載の撥水剤組成物を含む処理液で繊維を処理する繊維の処理方法。
【請求項１４】
請求項１３に記載の処理方法によって繊維を処理する工程を含む、処理繊維製品の製造方法。
【請求項１５】
請求項１〜１２のいずれかに記載の撥水剤組成物から形成されている膜。
【請求項１６】
請求項１〜１２に記載の撥水剤組成物を含む処理液で処理された繊維製品。
【請求項１７】
請求項１〜１２のいずれかに記載の撥水剤組成物における撥水性粒子と撥水性樹脂が表面に付着している繊維製品。
【請求項１８】
非フッ素撥水剤によって処理されており、水の転落速度が３００ｍｍ／ｓｅｃ以上である繊維製品。
【請求項１９】
請求項１〜１２のいずれかに記載の撥水剤組成物を含む処理液で処理されており、水の転落速度が３００ｍｍ／ｓｅｃ以上であり、繊維製品の表面に付着した撥水性粒子および撥水性樹脂が１０μｍ以上の大きさで実質的に凝集することなく繊維表面を８０％以上おおっている繊維製品。
【発明の詳細な説明】
【技術分野】
【０００１】
本開示は、撥水剤組成物に関する。
【背景技術】
【０００２】
従来、フッ素化合物を含んでなる含フッ素撥水撥油剤が知られている。この撥水撥油剤は、繊維製品などの基材に処理すると、良好な撥水撥油性を示す。
最近の研究結果［EPAレポート"PRELIMINARY RISK ASSESSMENT OF THE DEVELOPMENTAL TOXICITY ASSOCIATED WITH EXPOSURE TO PERFLUOROOCTANOIC ACID AND ITS SALTS" (http://www.epa.gov/opptintr/pfoa/pfoara.pdf) ］などから、長鎖フルオロアルキル化合物の一種であるPFOA（perfluorooctanoic acid）に対する環境への負荷の懸念が明らかとなってきており、2003年4月14日にEPA（米国環境保護庁）がPFOAに対する科学的調査を強化すると発表した。
一方、Federal  Register(FR Vol.68, No.73/April 16, 2003［FRL-2303-8］, http://www.epa.gov/opptintr/pfoa/pfoafr.pdf)やEPA  Environmental News  FOR RELEASE: MONDAY APRIL 14, 2003 EPA INTENSIFIES SCIENTIFIC INVESTIGATION OF A CHEMICAL PROCESSING AID（http://www.epa.gov/opptintr/pfoa/pfoaprs.pdf）やEPA  OPPT FACT SHEET April 14, 2003（http://www.epa.gov/opptintr/pfoa/pfoafacts.pdf）は、テロマーが分解または代謝によりPFOAを生成する可能性があると公表している（テロマーとは長鎖フルオロアルキル基のことを意味する）。また、テロマーが、撥水撥油性、防汚性を付与された泡消火剤、ケア製品、洗浄製品、カーペット、テキスタイル、紙、皮革などの多くの製品に使用されていることをも公表している。含フッ素化合物が環境に蓄積することが懸念されている。【０００３】
フッ素を使用しない撥水剤組成物が探求されている。
特許文献１（特開２０１８−１０４８６６号公報）は、（Ｉ）親水化剤と疎水化剤とにより改質されたシリカ、および（ＩＩ）樹脂、を含有する撥水剤組成物を開示している。
特許文献２（特開２０１７−２０６７７５）は、縫目滑脱防止成分として疎水性無機微粒子を含み、はっ水成分として重合物を含む、繊維製品のはっ水加工用水系分散体を開示している。【０００４】
特許文献１及び特許文献２に記載されているフッ素を含まない撥水剤は、ＪＩＳ  Ｌ  1092  にあるスプレー法による評価（スプレー撥水）では１００点になる。しかし、水滴の滑落性や滑落速度という観点では、フッ素を含む撥水剤に対して大きく劣っている。本明細書では水滴の滑落性および滑落速度をあわせて単に「強撥水性」とよぶ。
【先行技術文献】
【特許文献】
【０００５】
【特許文献１】特開２０１８−１０４８６６号公報
【特許文献２】特開２０１７−２０６７７５号公報
【発明の概要】
【発明が解決しようとする課題】
【０００６】
本開示は、優れた撥水性を基材に付与できる撥水剤組成物を提供する。
【課題を解決するための手段】
【０００７】
本開示は、
（Ａ）撥水性粒子と
（Ｂ）撥水性樹脂と
を含む撥水剤組成物に関する。【０００８】
本開示の好ましい態様は、次のとおりである。
［１］
（Ａ）撥水性粒子の表面アルキル基個数が撥水性粒子１ｇあたり６００×１０１８個〜５０，０００×１０１８個である撥水性粒子と
（Ｂ）炭素数７〜４０の長鎖炭化水素基を有する重合体である撥水性樹脂と
（Ｃ）液状媒体と
を含む撥水剤組成物。【０００９】
［２］
撥水性粒子が、疎水率２０％以上を有する粒子である［１］に記載の撥水剤組成物。
［３］
撥水性粒子の表面アルキル基個数が撥水性粒子１ｇあたり１，０００×１０１８個〜１０，０００×１０１８個である［１］または［２］に記載の撥水剤組成物。
［４］
撥水性粒子が、シリカを疎水化剤で処理した疎水性シリカ、およびアルミナを疎水化剤で処理した疎水性アルミナから選択された少なくとも１種の無機粒子、または疎水性有機粒子である［１］〜［３］のいずれかに記載の撥水剤組成物。【００１０】
［５］
撥水性粒子の平均一次粒径が１〜１００ｎｍである［１］〜［４］のいずれかに記載の撥水剤組成物。
［６］
撥水性樹脂において、炭素数７〜４０の長鎖炭化水素基が、ステアリル基、イコシル基またはベヘニル基である［１］〜［５］のいずれかに記載の撥水剤組成物。【００１１】
［７］
炭素数７〜４０の長鎖炭化水素基を有する重合体が、炭素数７〜４０の長鎖炭化水素基を有するアクリル単量体から形成された繰り返し単位を有し、
長鎖炭化水素基を有するアクリル単量体が、式：
ＣＨ2＝Ｃ(−Ｘ)−Ｃ(＝Ｏ)−Ｙ−Ｒｎ
［式中、Ｘは、水素原子、メチル基、またはフッ素原子を除くハロゲン原子であり、
Ｙは、２価または３価の炭素数１の炭化水素基、−Ｃ６Ｈ６−、−Ｏ−、−Ｃ（＝Ｏ）−、−Ｓ（Ｃ＝Ｏ）２−または−ＮＨ−から選ばれる少なくとも１つ以上で構成される基（但し、炭化水素基を除く）であり、
Ｒは、炭素数７〜４０の炭化水素基であり、
ｎは１〜３の整数である。］
で表される単量体である［６］に記載の撥水剤組成物。【００１２】
［８］
長鎖炭化水素基を有するアクリル単量体において、Ｘは水素原子、メチル基または塩素原子である［６］または［７］に記載の撥水剤組成物。
［９］
撥水性粒子と撥水性樹脂の重量比が２５：７５〜９０：１０であり、（Ａ）撥水性粒子と（Ｂ）撥水性樹脂の合計量が撥水剤組成物に対して、０．５〜５０重量％である［１］〜［８］のいずれかに記載の撥水剤組成物。【００１３】
［１０］
液状媒体が有機溶剤および／または水である［１］〜［９］のいずれかに記載の撥水剤組成物。
［１１］
フッ素原子を含まない［１］〜［１０］のいずれかに記載の撥水剤組成物。
［１２］
繊維製品用である［１］〜［１１］のいずれかに記載の撥水剤組成物。【００１４】
［１３］
［１］〜［１２］のいずれかに記載の撥水剤組成物を含む処理液で繊維を処理する繊維の処理方法。
［１４］
項［１３］に記載の処理方法によって繊維を処理する工程を含む、処理繊維製品の製造方法。【００１５】
［１５］
［１］〜［１２］のいずれかに記載の撥水剤組成物から形成されている膜。
［１６］
［１］〜［１２］に記載の撥水剤組成物を含む処理液で処理された繊維製品。
［１７］
［１］〜［１２］のいずれかに記載の撥水剤組成物における撥水性粒子と撥水性樹脂が表面に付着している繊維製品。【００１６】
［１８］
非フッ素撥水剤によって処理されており、水の転落速度が３００ｍｍ／ｓｅｃ以上である繊維製品。
［１９］
［１］〜［１２］のいずれかに記載の撥水剤組成物を含む処理液で処理されており、水の転落速度が３００ｍｍ／ｓｅｃ以上であり、繊維製品の表面に付着した撥水性粒子および撥水性樹脂が１０μｍ以上の大きさで実質的に凝集することなく繊維表面を８０％以上おおっている繊維製品。
【発明の効果】
【００１７】
本開示の撥水剤組成物は、優れた撥水性を繊維製品などの基材に付与することができる。本開示の撥水剤組成物により処理された繊維製品では水滴の滑落性に優れる。また、特に滑落速度が高いため、高い撥水性が要求される用途に好適である。
従来の滑脱防止剤と異なって、本開示の撥水剤組成物は、基材の表面に微細な凹凸を多数で設けるので、高い撥水性（例えば、高い強撥水性）を与える。
【発明を実施するための形態】
【００１８】
撥水剤組成物は、撥水性粒子（Ａ）と撥水性樹脂（Ｂ）と液状媒体（Ｃ）を含む。撥水剤組成物は、撥水性粒子（Ａ）と撥水性樹脂（Ｂ）と液状媒体（Ｃ）のみからなってもよい。
【００１９】
撥水性粒子（Ａ）および撥水性樹脂（Ｂ）は、撥水性を発現させる有効成分である。撥水性粒子（Ａ）と撥水性樹脂（Ｂ）の重量比は、１０：９０〜９５：５、好ましくは２５／７５〜９０／１０、より好ましくは３０／６５〜８８／１２、例えば３５／６５〜８５／１５、特に４０／６０〜８０／２０であってよい。この範囲にあると、撥水性粒子の脱落なく、強撥水性（水滴の滑落性および滑落速度）が高くなる。
撥水剤組成物は、フッ素原子を含んでいてもよいが、フッ素原子を含まないことが好ましい。撥水性粒子（Ａ）と撥水性樹脂（Ｂ）と液状媒体（Ｃ）の全てがフッ素原子を有しないことが好ましい。撥水剤組成物（撥水性粒子（Ａ）と撥水性樹脂（Ｂ）と液状媒体（Ｃ）の全て）が、非フッ素であることが好ましい。
【００２０】
（Ａ）撥水性粒子
撥水剤組成物は、（Ａ）撥水性粒子を含む。
撥水性粒子（Ａ）は、疎水率２０％以上を有する粒子であることが好ましい。疎水率は、例えば２０〜１００％、特に２５〜９９％であってよい。疎水率は、試料１ｇを分液ロート（２００ｍｌ）に計りとり、これに純水１００ｍｌを加えて栓をし、ターブラーミキサーで１０分間振盪し、１０分間静置した後、下層の２０〜３０ｍｌをロートから抜き取り、下層の混合液を石英セル（１０ｍｍ）に分取し、純水をブランクとして比色計にかけ、その５００ｎｍの透過率を疎水率とすることによって求められる。
【００２１】
粒子の疎水性はＭ値でも評価できる。Ｍ値は４５以上または５０以上であることが好ましい。Ｍ値の上限は、７０または７５であってよい。Ｍ値は、試料０．２ｇを５０ｍｌの水に加え、ここに攪拌しながらメタノールを加え、試料粉末の全量が溶媒に湿潤した時点を終点とした場合の、終点におけるメタノール−水混合溶媒中のメタノールの容量％を疎水度（Ｍ値）として測定することができる。ただし、Ｍ値は粒子の親水性溶媒（メタノール）に対する親和性を反映した数値であるので、粒子の疎水性の評価という観点でみると、前述の疎水率が好ましい。
【００２２】
撥水性粒子（Ａ）は、無機材料および／または有機材料からできていてよい。
無機材料の例として、酸化ケイ素、アルミナ、炭化ケイ素、窒化ケイ素、サファイア、フォルステライト、炭化ケイ素、酸化ケイ素、窒化ケイ素が挙げられる。
有機材料の例として、オレフィン樹脂（例えば、ポリエチレン、ポリプロピレン、ポリイソブチレン）、ポリエステル樹脂（例えば、ポリエチレンテレフタレート）、アクリル樹脂、不飽和ポリエステル、ポリ塩化ビニル、ポリ塩化ビニリデン、ポリ酢酸ビニル、ポリビニルアルコール、ポリビニルアセタール、ポリアクリロニトリル、ポリスチレン、アセタール樹脂、ポリカーボネート、ポリアミド、フェノール樹脂、ユリア樹脂、エポキシ樹脂、メラミン樹脂、スチレン・アクリロニトリル共重合体、アクリロニトリル・ブタジエンスチレン共重合体、シリコン樹脂、ポリフェニレンオキサイドおよびポリスルホンが挙げられる。有機材料としては、アクリル樹脂、ポリスチレンが好ましい。
【００２３】
無機材料および／または有機材料の粒子をそのまま使用してもよいが、粒子を疎水化剤で表面処理することが好ましい。疎水化剤は、無機材料および／または有機材料の粒子の表面に存在する親水性基（例えば、ヒドロキシル基）を、化学反応により疎水性基に置換する物質である。疎水化剤の例として、クロロシラン類（例えば、メチルトリクロロシラン、ジメチルジクロロシラン、トリメチルクロロシラン）；アルコキシシラン類（例えば、テトラメトキシシラン、テトラエトキシシランなどのテトラアルコキシシラン；メチルトリメトキシシラン、メチルトリエトキシシランなどのモノアルキルトリアルコキシシラン；ジメチルジメトキシシラン、ジメチルジエトキシシラン、ジエチルジエトキシシランなどのジアルキルジアルコキシシラン；トリメチルメトキシシラン、トリメチルエトキシシラン、トリエチルエトキシシランなどのトリアルキルモノアルコキシシラン）；アルキルシラン類（例えば、トリエチルシラン、オクチルシラン）；アルキルシラザン類（例えばヘキサメチルジシラザン、１,３-ジビニル１,１,３,３-テトラメチルジシラザン、オクタメチルトリシラザン、へキサメチルシクロトリシラザン）が挙げられる。疎水化剤においてアルキル基およびアルコキシ基の炭素数は、例えば、１〜１０、特に１または２であってよい。
【００２４】
疎水基の例として、アルキル基などの炭化水素基、トリアルキルシリル基などのアルキル置換シリル基が挙げられる。炭化水素基、アルキル基、アルキル置換シリル基の炭素数は、例えば、１〜１０、特に１または２であってよい。
【００２５】
粒子１ｇあたりの表面アルキル基個数Ｘが、一般に６００×１０１８個〜５０，０００×１０１８個である。粒子１ｇあたりの表面アルキル基個数Ｘが、例えば１，０００×１０１８〜１０，０００×１０１８、特に１，２００×１０１８〜５，０００×１０１８に、特別に１，３００×１０１８〜３，０００×１０１８（または１，３５０×１０１８〜２，０００×１０１８）になるように疎水処理された粒子が好ましい。あるいは、粒子１ｇあたりの表面アルキル基個数Ｘが、８００×１０１８〜３，０００×１０１８または９００×１０１８〜１,８００×１０１８であってよい。
【００２６】
１ｇあたりの表面アルキル基個数Ｘは以下の式より計算される。
Ｘ＝｛［（Ｌ／Ｂ）×Ｃ×Ｄ］／１００｝×１０１８
（ここで、
Ｌは疎水化剤で処理する前の粒子１ｇあたりの疎水基と反応する基の個数、
Ｂは疎水化剤の粒子側との反応点の数、
Ｃは疎水化剤の疎水性アルキル基の数、
Ｄは疎水化剤の処理度である。）
【００２７】
例えば粒子がシリカの場合、Ｌ＝２．５  ×  Ａ  （Ａは粒子の比表面積である）であり、シリカ１ｇあたりのシラノール基の個数が計算できる。
例えば、疎水化剤が、
メチルトリクロロシランの場合、Ｂは３でＣは１となり、
メチルトリメトキシシランの場合、Ｂは３でＣは１となり、
ジメチルジエトキシシランの場合、Ｂは２でＣは２となり、
トリエチルエトキシシランの場合、Ｂは１でＣは３となり、
1,1,1,3,3,3-ヘキサメチルジシラザンの場合、Ｂは２でＣは６となる。
【００２８】
疎水化剤の処理度Ｄは、
（疎水化処理前の表面反応性水酸基の数  −  疎水化剤で処理後の表面反応性水酸基の数）／疎水化処理前の表面反応性水酸基の数  ＊  １００
を意味する。
反応性水酸基（表面反応性水酸基）は、シラノール基（表面反応性シラノール基）であることが好ましい。
処理度Ｄは、通常、元素分析で計算できる。
【００２９】
親水性基が、粒子の表面に存在していてもよいが、粒子の表面に存在しないことが好ましい。親水基の例は、ヒドロキシル基、アミノ基、カルボキシル基である。
【００３０】
化学的な表面処理（化学反応による表面処理）は、湿式処理法または乾式処理法により、特に乾式処理法により行うことが好ましい。乾式処理法において、疎水化剤（液体）を無機材料および／または有機材料の粒子（固体）の表面に付着させて、窒素、アルゴンガス等の不活性ガス雰囲気下、５０〜３００℃、例えば、１００〜２５０℃の温度で、例えば５〜１００分にわたって表面の化学反応を行う。
【００３１】
あるいは、表面処理において、疎水化剤は、無機材料および／または有機材料の粒子の表面と反応することなく、表面を物理的に覆って、粒子の表面を疎水性にする物質であってよい。このような疎水化剤の例として、シリコーンオイル類、パラフィン基油類、ナフテン基油類、ポリオールエステル油類が挙げられる。
表面処理において、親水化剤（例えば、ヒドロキシル基またはアミノ基を有するクロロシラン）を使用しないことが好ましい。
【００３２】
物理的な表面処理（物理的吸着による表面処理）は、乾式処理法により行うことが好ましい。乾式処理法において、疎水化剤（液体）を無機材料および／または有機材料の粒子（固体）の表面に付着させて、窒素、アルゴンガス等の不活性ガス雰囲気下、５０〜３６０℃の温度で、例えば５〜１００分にわたって、疎水化剤を粒子の表面に付着させる。
【００３３】
好ましい撥水性粒子（Ａ）の具体例は、シリカを疎水化剤で処理した疎水性シリカ、およびアルミナを疎水化剤で処理した疎水性アルミナ、チタニアを疎水化剤で処理した疎水性チタニアである。
【００３４】
撥水性粒子（Ａ）は、微粒子である。撥水性粒子（Ａ）の平均一次粒径は、０．５〜２００ｎｍ、より好ましくは１〜１００ｎｍ、例えば２〜５０ｎｍ、特に３〜３０ｎｍであってよい。特に、平均一次粒径は、１〜２０ｎｍであることが好ましい。平均一次粒径は、走査型電子顕微鏡（ＳＥＭ）で観察される無作為に抽出した１００個以上の独立した最小単位の粒子（一次粒子）のフェレー径の平均を意味する。
【００３５】
撥水性粒子（Ａ）の比表面積は、１０ｍ２／ｇ〜５００ｍ２／ｇ、例えば５０ｍ２／ｇ〜４００ｍ２／ｇであり、特に１００ｍ２／ｇ〜３５０ｍ２／ｇであってよい。比表面積は、ＢＥＴ法により測定することができる。
【００３６】
撥水性粒子（Ａ）の量は、撥水剤組成物に対して、０．０１〜５０重量％、特に０．１〜４０重量％、例えば１〜３０重量％であってよい。
撥水性粒子（Ａ）の量は、撥水性粒子（Ａ）と撥水性樹脂（Ｂ）の合計重量に対して、１０〜９５重量％、好ましくは２５〜９０重量％、より好ましくは３０〜８８重量％、例えば３５（または３３）〜８５重量％、特に４０〜８０重量％であってよい。この範囲にあると、撥水性粒子の脱落なく、強撥水性（水滴の滑落性および滑落速度）が高くなる。
【００３７】
（Ｂ）撥水性樹脂
撥水剤組成物は、撥水性樹脂（Ｂ）を含む。
【００３８】
一般に、撥水性樹脂は、炭素数７〜４０の長鎖炭化水素基を有する重合体を含んでなる。重合体とは、少なくとも２つの化合物（例えば、単量体）（１種の化合物または２種の化合物）が反応して得られる反応生成物を意味する。重合体は、大きな分子量（例えば２，０００〜１０，０００，０００の分子量）を有する反応生成物のみならず、オリゴマー（例えば２００〜２，０００未満の分子量）である反応生成物をも含む。
【００３９】
炭素数７〜４０の長鎖炭化水素基は、炭素数７〜４０の直鎖状または分岐状の炭化水素基であることが好ましい。長鎖炭化水素基の炭素数は、１０〜４０、例えば、１２〜３０、特に１６〜２６であることが好ましい。長鎖炭化水素基はステアリル基、イコシル基またはベヘニル基であることが特に好ましい。
【００４０】
重合体の側鎖が、炭素数７〜４０の長鎖炭化水素基を有する。重合体の側鎖の例として、式：
−Ｙ'−Ｒｎ
［式中、Ｙ’は、炭素数１〜１０の炭化水素基であり、
Ｒは、炭素数７〜４０の長鎖炭化水素基であり、
ｎは、１〜３の整数である。］
で示される基、および
−Ｃ(＝Ｏ)−Ｙ’’−Ｒｎ
［式中、Ｙ’’は、２価または３価の炭素数１の炭化水素基、−Ｃ６Ｈ６−、−Ｏ−、−Ｃ（＝Ｏ）−、−Ｓ（Ｃ＝Ｏ）２−または−ＮＨ−から選ばれる少なくとも１つ以上で構成される基、あるいは炭素数１〜１０の炭化水素基であり、
Ｒは、炭素数７〜４０の長鎖炭化水素基であり、
ｎは、１〜３の整数である。］
で示される基が挙げられる。
【００４１】
Ｙ’の具体例として、環状の炭化水素基、例えば、環状脂肪族基および芳香族基が挙げられる。
【００４２】
Ｙ’’の具体例として、−Ｏ−、−ＮＨ−、−Ｏ−Ｃ(＝Ｏ)−、−Ｃ(＝Ｏ)−ＮＨ−、−ＮＨ−Ｃ(＝Ｏ)−、−Ｏ−Ｃ(＝Ｏ)−ＮＨ−、−ＮＨ−Ｃ(＝Ｏ)−Ｏ−、−ＮＨ−Ｃ(＝Ｏ)−ＮＨ−、−Ｏ−Ｃ６Ｈ６−、−Ｏ−(ＣＨ２）m−Ｏ−、−ＮＨ−(ＣＨ２）m−ＮＨ−、−Ｏ−(ＣＨ２）m−ＮＨ−、−ＮＨ−(ＣＨ２）m−Ｏ−、−Ｏ−(ＣＨ２）m−Ｏ−Ｃ（＝Ｏ）−、−Ｏ−(ＣＨ２）m−Ｃ（＝Ｏ）−Ｏ−、−ＮＨ−(ＣＨ２）m−Ｏ−Ｃ（＝Ｏ）−、−ＮＨ−(ＣＨ２）m−Ｃ（＝Ｏ）−Ｏ−、−Ｏ−(ＣＨ２）m−Ｏ−Ｃ（＝Ｏ）−ＮＨ−、−Ｏ−(ＣＨ２）m−ＮＨ−Ｃ（＝Ｏ）−Ｏ−、−Ｏ−(ＣＨ２）m−Ｃ（＝Ｏ）−ＮＨ−、−Ｏ−(ＣＨ２）m−ＮＨ−Ｃ（＝Ｏ）−、−Ｏ−(ＣＨ２）m−ＮＨ−Ｃ（＝Ｏ）−ＮＨ−、−Ｏ−(ＣＨ２）m−Ｏ−Ｃ６Ｈ６−、−ＮＨ−(ＣＨ２）m−Ｏ−Ｃ（＝Ｏ）−ＮＨ−、−ＮＨ−(ＣＨ２）m−ＮＨ−Ｃ（＝Ｏ）−Ｏ−、−ＮＨ−(ＣＨ２）m−Ｃ（＝Ｏ）−ＮＨ−、−ＮＨ−(ＣＨ２）m−ＮＨ−Ｃ（＝Ｏ）−、−ＮＨ−(ＣＨ２）m−ＮＨ−Ｃ（＝Ｏ）−ＮＨ−、−ＮＨ−(ＣＨ２）m−Ｏ−Ｃ６Ｈ６−、−ＮＨ−(ＣＨ２）m−ＮＨ−Ｃ６Ｈ６−
［式中、ｍは１〜５の整数、特に２または４である。］
が挙げられる。
【００４３】
長鎖炭化水素基を有する重合体の主鎖の例として、ポリアクリレート、ポリウレタン、ポリオレフィン、ポリエステル、ポリエーテル、ポリアミド、ポリイミド、ポリスチレン
およびこれらの組み合わせが挙げられる。
一般に、長鎖炭化水素基を有する重合体を構成する単量体に関して、例えば、ポリウレタンにおけるポリイソシアネートおよび／またはポリオールは、ポリアクリレートにおけるアクリル単量体に加えて、単量体に分類できる。
高分子反応により、長鎖炭化水素基を有しない重合体に長鎖炭化水素基を導入し、長鎖炭化水素基を有する重合体を生成することが可能である。
【００４４】
例えば、長鎖炭化水素基を有する重合体が、炭素数７〜４０の長鎖炭化水素基を有するアクリル単量体から形成された繰り返し単位を有することが好ましい。あるいは、長鎖炭化水素基を有する重合体は、炭素数７〜４０の長鎖炭化水素基を有するポリウレタンであってよい。
【００４５】
炭素数７〜４０の長鎖炭化水素基を有するアクリル単量体は、長鎖炭化水素基を有する重合体を形成できる。
（ａ）長鎖炭化水素基を有するアクリル単量体
長鎖炭化水素基を有するアクリル単量体（ａ）は、式：
ＣＨ2＝Ｃ(−Ｘ)−Ｃ(＝Ｏ)−Ｙ−Ｒｎ
［式中、Ｘは、水素原子、一価の有機基、またはフッ素原子を除くハロゲン原子であり、
Ｙは、２価〜４価の炭素数１の炭化水素基、−Ｃ６Ｈ６−、−Ｏ−、−Ｃ（＝Ｏ）−、−Ｓ（Ｃ＝Ｏ）２−または−ＮＨ−から選ばれる少なくとも１つ以上で構成される基（但し、炭化水素基を除く）であり、
Ｒは、炭素数７〜４０の炭化水素基であり、
ｎは１〜３の整数である。］
で示される単量体であることが好ましい。
【００４６】
Ｘは、水素原子、メチル基、フッ素原子を除くハロゲン、置換または非置換のベンジル基、置換または非置換のフェニル基であってよい。Ｘの例は、水素原子、メチル基、塩素原子、臭素原子、ヨウ素原子、シアノ基である。得られる重合体の主鎖が剛直でないほど、側鎖の結晶性を阻害しないので、Ｘは、水素原子、メチル基、塩素原子であることが好ましく、水素原子、メチル基であることがより好ましく、水素原子であることが特に好ましい。
【００４７】
Ｙは、炭素数１の炭化水素基、−Ｃ６Ｈ４−、−Ｏ−、−Ｃ（＝Ｏ）−、−Ｓ（＝Ｏ）２−または−ＮＨ−から選ばれる少なくとも１つ以上によって構成される基（但し、炭化水素基を除く）であることが好ましい。炭素数１の炭化水素基の例として、−ＣＨ２−、枝分かれ構造を有する−ＣＨ＝または枝分かれ構造を有する−Ｃ≡が挙げられる。
【００４８】
Ｙは、−Ｙ’−、−Ｙ’−Ｙ’−、−Ｙ’−Ｃ(＝Ｏ)−、−Ｃ(＝Ｏ)−Ｙ’−、−Ｙ’−Ｃ(＝Ｏ)−Ｙ’−、−Ｙ’−Ｒ’−、−Ｙ’−Ｒ’−Ｙ’−、−Ｙ’−Ｒ’−Ｙ’−Ｃ（＝Ｏ）−、−Ｙ’−Ｒ’−Ｃ（＝Ｏ）−Ｙ’−、−Ｙ’−Ｒ’−Ｙ’−Ｃ（＝Ｏ）−Ｙ’−、または−Ｙ’−Ｒ’−Ｙ’−Ｒ’−
［式中、Ｙ’は、直接結合、−Ｏ−、−ＮＨ−または−Ｓ（＝Ｏ）２−であり、
Ｒ’は−(ＣＨ２）m−（ｍは１〜５の整数である）または−Ｃ６Ｈ４−（フェニレン基）である。］
であってよい。
【００４９】
Ｙの具体例として、−Ｏ−、−ＮＨ−、−Ｏ−Ｃ(＝Ｏ)−、−Ｃ(＝Ｏ)−ＮＨ−、−ＮＨ−Ｃ(＝Ｏ)−、−ＮＨ−Ｓ(＝Ｏ)２−、−Ｓ(＝Ｏ)２−ＮＨ−、−Ｏ−Ｃ(＝Ｏ)−ＮＨ−、−ＮＨ−Ｃ(＝Ｏ)−Ｏ−、−ＮＨ−Ｃ(＝Ｏ)−ＮＨ−、−Ｏ−Ｃ６Ｈ６−、−Ｏ−(ＣＨ２）m−Ｏ−、−ＮＨ−(ＣＨ２）m−ＮＨ−、−Ｏ−(ＣＨ２）m−ＮＨ−、−ＮＨ−(ＣＨ２）m−Ｏ−、−Ｏ−(ＣＨ２）m−Ｏ−Ｃ（＝Ｏ）−、−Ｏ−(ＣＨ２）m−Ｃ（＝Ｏ）−Ｏ−、−ＮＨ−(ＣＨ２）m−Ｏ−Ｃ（＝Ｏ）−、−ＮＨ−(ＣＨ２）m−Ｃ（＝Ｏ）−Ｏ−、−Ｏ−(ＣＨ２）m−Ｏ−Ｃ（＝Ｏ）−ＮＨ−、−Ｏ−(ＣＨ２）m−ＮＨ−Ｃ（＝Ｏ）−Ｏ−、−Ｏ−(ＣＨ２）m−Ｃ（＝Ｏ）−ＮＨ−、−Ｏ−(ＣＨ２）m−ＮＨ−Ｃ（＝Ｏ）−、−Ｏ−(ＣＨ２）m−ＮＨ−Ｃ（＝Ｏ）−ＮＨ−、−Ｏ−(ＣＨ２）m−Ｏ−Ｃ６Ｈ６−、−ＮＨ−(ＣＨ２）m−Ｏ−Ｃ（＝Ｏ）−ＮＨ−、−ＮＨ−(ＣＨ２）m−ＮＨ−Ｃ（＝Ｏ）−Ｏ−、−ＮＨ−(ＣＨ２）m−Ｃ（＝Ｏ）−ＮＨ−、−ＮＨ−(ＣＨ２）m−ＮＨ−Ｃ（＝Ｏ）−、−ＮＨ−(ＣＨ２）m−ＮＨ−Ｃ（＝Ｏ）−ＮＨ−、−ＮＨ−(ＣＨ２）m−Ｏ−Ｃ６Ｈ６−、−ＮＨ−(ＣＨ２）m−ＮＨ−Ｃ６Ｈ６−、−ＮＨ−(ＣＨ２）m−ＮＨ−Ｓ(＝Ｏ)２−、または−ＮＨ−(ＣＨ２）m−Ｓ(＝Ｏ)２−ＮＨ−
［式中、ｍは１〜５の整数、特に２または４である。］
が挙げられる。
【００５０】
Ｙは、−Ｏ−、−ＮＨ−、−Ｏ−(ＣＨ２）m−Ｏ−Ｃ（＝Ｏ）−、−Ｏ−(ＣＨ２）m−ＮＨ−Ｃ（＝Ｏ）−、−Ｏ−(ＣＨ２）m−Ｏ−Ｃ（＝Ｏ）−ＮＨ−、−Ｏ−(ＣＨ２）m−ＮＨ−Ｃ（＝Ｏ）−Ｏ−、−Ｏ−(ＣＨ２）m−ＮＨ−Ｃ（＝Ｏ）−ＮＨ−、−Ｏ−(ＣＨ２）m−ＮＨ−Ｓ(＝Ｏ)２−、−Ｏ−(ＣＨ２）m−Ｓ(＝Ｏ)２−ＮＨ−、−ＮＨ−(ＣＨ２）m−ＮＨ−Ｓ(＝Ｏ)２−、または−ＮＨ−(ＣＨ２）m−Ｓ(＝Ｏ)２−ＮＨ−
［式中、ｍは１〜５の整数、特に２または４である。］
であることが好ましい。Ｙは、−Ｏ−または−Ｏ−(ＣＨ２）m−ＮＨ−Ｃ（＝Ｏ）−、特に−Ｏ−(ＣＨ２）m−ＮＨ−Ｃ（＝Ｏ）−であることがより好ましい。
【００５１】
Ｒは、直鎖状または分岐状の炭化水素基であることが好ましい。炭化水素基は、特に直鎖状の炭化水素基であってよい。炭化水素基は、脂肪族炭化水素基、特に飽和の脂肪族炭化水素基、特別にアルキル基であることが好ましい。炭化水素基の炭素数が小さいと側鎖同士の結晶性が低下し更には撥水性能が低くなる。炭化水素基の炭素数が大きすぎると該当する炭化水素基を有する単量体の融点が高くなることから、重合の際に、単量体の溶解度の低下や、乳化の不安定性などの問題が生じる可能性がある。炭水水素基の炭素数は、１２〜３０、例えば１６〜２６、特に１８〜２２であることが好ましい。
【００５２】
ｎは１〜３の整数、好ましくは１である。
Ｙが４価の炭素数１の炭化水素基を有する場合、ｎ＝３であることが好ましい。Ｙが３価の炭素数１の炭化水素基を有する場合、ｎ＝２であることが好ましい。Ｙが３価および４価の炭素数１の炭化水素基を有しない場合に、ｎ＝１である。
【００５３】
長鎖炭化水素基を有するアクリル単量体（ａ）の例は、
（ａ１）Ｃ(＝Ｏ)−Ｏ−またはＣ(＝Ｏ)−ＮＨ−が炭素数７〜４０の炭化水素基に直接に結合しているアクリル単量体、および
（ａ２）Ｃ(＝Ｏ)−Ｏ−またはＣ(＝Ｏ)−ＮＨ−が炭素数７〜４０の炭化水素基に直接に結合していないアクリル単量体である。
【００５４】
アクリル単量体（ａ２）は、アクリル単量体（ａ１）と異なった化合物である。
【００５５】
（ａ１）アクリル単量体
アクリル単量体（ａ１）は、式：
ＣＨ2＝Ｃ(−Ｘ１)−Ｃ(＝Ｏ)−Ｙ１−Ｒ１
［式中、Ｘ１は、水素原子、一価の有機基、またはフッ素原子を除くハロゲン原子であり、
Ｙ１は、−Ｏ−または−ＮＨ−であり、
Ｒ１は、炭素数７〜４０の炭化水素基である。］
で示される化合物であることが好ましい。
【００５６】
アクリル単量体（ａ１）は、Ｙ１が−Ｏ−である長鎖アクリレートエステル単量体、またはＹ１が−ＮＨ−である長鎖アクリルアミド単量体である。
【００５７】
Ｘ１は、水素原子、メチル基、フッ素原子を除くハロゲン、置換または非置換のベンジル基、置換または非置換のフェニル基であってよい。Ｘ１の例は、水素原子、メチル基、塩素原子、臭素原子、ヨウ素原子、シアノ基である。得られる重合体の主鎖が剛直でないほど、側鎖の結晶性を阻害しないので、Ｘ１は、水素原子、メチル基、塩素原子であることが好ましく、水素原子、メチル基であることがより好ましく、水素原子であることが特に好ましい。
【００５８】
Ｙ１は、−Ｏ−または−ＮＨ−である。
【００５９】
Ｒ１は、直鎖状または分岐状の炭化水素基であることが好ましい。炭化水素基は、特に直鎖状の炭化水素基であってよい。炭化水素基は、脂肪族炭化水素基、特に飽和の脂肪族炭化水素基、特別にアルキル基であることが好ましい。炭化水素基の炭素数が小さいと側鎖同士の結晶性が低下し更には撥水性能が低くなる。炭化水素基の炭素数が大きすぎると該当する炭化水素基を有する単量体の融点が高くなることから、重合の際に、単量体の溶解度の低下や、乳化の不安定性などの問題が生じる可能性がある。炭水水素基の炭素数は、１２〜３０、例えば１６〜２６、特に１８〜２２であることが好ましい。
【００６０】
長鎖アクリレートエステル単量体の好ましい具体例は、ステアリル（メタ）アクリレート、イコシル（メタ）アクリレート、ベヘニル（メタ）アクリレート、ステアリルαクロロアクリレート、イコシルαクロロアクリレート、ベヘニルαクロロアクリレートである。
長鎖アクリルアミド単量体の好ましい具体例は、ステアリル（メタ）アクリルアミド、イコシル（メタ）アクリルアミド、ベヘニル（メタ）アクリルアミドである。
【００６１】
（ａ２）アクリル単量体
アクリル単量体（ａ２）は、アクリル単量体（ａ１）とは異なる単量体である。アクリル単量体（ａ２）は、−Ｏ−、−Ｃ（＝Ｏ）−、−Ｓ（＝Ｏ）２−、または−ＮＨ−から選ばれる少なくとも１つ以上で構成される基を、Ｃ(＝Ｏ)−Ｏ−またはＣ(＝Ｏ)−ＮＨ−と炭素数７〜４０の炭化水素基との間に有する（メタ）アクリレートまたは（メタ）アクリルアミドであってよい。
アクリル単量体（ａ２）は、式：
ＣＨ2＝Ｃ(−Ｘ２)−Ｃ(＝Ｏ)−Ｙ２−Ｚ１（−Ｚ２−Ｒ２)ｐ
［式中、Ｘ２は、水素原子、一価の有機基、またはフッ素原子を除くハロゲン原子であり、
Ｙ２は、−Ｏ−または−ＮＨ−であり、
Ｚ１は、直接結合、あるいは２価または３価の炭素数１〜５の炭化水素基であり、
Ｚ２は、それぞれ独立的に、直接結合、−Ｏ−、−Ｃ（＝Ｏ）−、−Ｓ（＝Ｏ）２−または−ＮＨ−から選ばれる少なくとも１つ以上で構成される基であり、
Ｒ２は、それぞれ独立的に、炭素数７〜４０の炭化水素基であり、
ｐは、１または２である。］
で示される化合物であることが好ましい。
【００６２】
アクリル単量体（ａ２）は、Ｙ２が−Ｏ−である長鎖アクリレートエステル単量体、またはＹ２が−ＮＨ−である長鎖アクリルアミド単量体である。
【００６３】
Ｘ２は、水素原子、メチル基、フッ素原子を除くハロゲン、置換または非置換のベンジル基、置換または非置換のフェニル基であってよい。Ｘ２の例は、水素原子、メチル基、塩素原子、臭素原子、ヨウ素原子、シアノ基である。得られる重合体の主鎖が剛直でないほど、側鎖の結晶性を阻害しないので、Ｘ２は、水素原子、メチル基、塩素原子であることが好ましく、水素原子、メチル基であることがより好ましく、水素原子であることが特に好ましい。
【００６４】
Ｙ２は、−Ｏ−または−ＮＨ−である。
【００６５】
Ｚ１は、直接結合、あるいは２価または３価の炭素数１〜５の炭化水素基であり、直鎖構造を有しても、枝分かれ構造を有していてもよい。Ｚ１の炭素数は、２〜４、特に２であることが好ましい。Ｚ１の具体例は、直接結合、−ＣＨ２−、−ＣＨ２ＣＨ２−、−ＣＨ２ＣＨ２ＣＨ２−、−ＣＨ２ＣＨ２ＣＨ２ＣＨ２−、−ＣＨ２ＣＨ２ＣＨ２ＣＨ２ＣＨ２−、枝分かれ構造を有する−ＣＨ２ＣＨ＝、枝分かれ構造を有する−ＣＨ２（ＣＨ−）ＣＨ２−、枝分かれ構造を有する−ＣＨ２ＣＨ２ＣＨ＝、枝分かれ構造を有する−ＣＨ２ＣＨ２ＣＨ２ＣＨ２ＣＨ＝、枝分かれ構造を有する−ＣＨ２ＣＨ２（ＣＨ−）ＣＨ２−、枝分かれ構造を有する−ＣＨ２ＣＨ２ＣＨ２ＣＨ＝である。Ｚ１は直接結合でないことが好ましい。
【００６６】
Ｚ２の具体例は、直接結合、−Ｏ−、−ＮＨ−、−Ｏ−Ｃ(＝Ｏ)−、−Ｃ（＝Ｏ）−Ｏ−、−Ｃ(＝Ｏ)−ＮＨ−、−ＮＨ−Ｃ(＝Ｏ)−、−ＮＨ−Ｓ(＝Ｏ)２−、−Ｓ(＝Ｏ)２−ＮＨ−、−Ｏ−Ｃ(＝Ｏ)−ＮＨ−、−ＮＨ−Ｃ(＝Ｏ)−Ｏ−、−ＮＨ−Ｃ(＝Ｏ)−ＮＨ−、−Ｏ−Ｃ６Ｈ６−、−Ｏ−(ＣＨ２）m−Ｏ−、−ＮＨ−(ＣＨ２）m−ＮＨ−、−Ｏ−(ＣＨ２）m−ＮＨ−、−ＮＨ−(ＣＨ２）m−Ｏ−、−Ｏ−(ＣＨ２）m−Ｏ−Ｃ（＝Ｏ）−、−Ｏ−(ＣＨ２）m−Ｃ（＝Ｏ）−Ｏ−、−ＮＨ−(ＣＨ２）m−Ｏ−Ｃ（＝Ｏ）−、−ＮＨ−(ＣＨ２）m−Ｃ（＝Ｏ）−Ｏ−、−Ｏ−(ＣＨ２）m−Ｏ−Ｃ（＝Ｏ）−ＮＨ−、−Ｏ−(ＣＨ２）m−ＮＨ−Ｃ（＝Ｏ）−Ｏ−、−Ｏ−(ＣＨ２）m−Ｃ（＝Ｏ）−ＮＨ−、−Ｏ−(ＣＨ２）m−ＮＨ−Ｃ（＝Ｏ）−、−Ｏ−(ＣＨ２）m−ＮＨ−Ｃ（＝Ｏ）−ＮＨ−、−Ｏ−(ＣＨ２）m−Ｏ−Ｃ６Ｈ６−、−ＮＨ−(ＣＨ２）m−Ｏ−Ｃ（＝Ｏ）−ＮＨ−、−ＮＨ−(ＣＨ２）m−ＮＨ−Ｃ（＝Ｏ）−Ｏ−、−ＮＨ−(ＣＨ２）m−Ｃ（＝Ｏ）−ＮＨ−、−ＮＨ−(ＣＨ２）m−ＮＨ−Ｃ（＝Ｏ）−、−ＮＨ−(ＣＨ２）m−ＮＨ−Ｃ（＝Ｏ）−ＮＨ−、−ＮＨ−(ＣＨ２）m−Ｏ−Ｃ６Ｈ６−、−ＮＨ−(ＣＨ２）m−ＮＨ−Ｃ６Ｈ６−である［式中、ｍは１〜５の整数、特に２または４である。］。
【００６７】
Ｚ２は、−Ｏ−、−ＮＨ−、−Ｏ−Ｃ(＝Ｏ)−、−Ｃ(＝Ｏ)−Ｏ−、−Ｃ(＝Ｏ)−ＮＨ−、−ＮＨ−Ｃ(＝Ｏ)−、−ＮＨ−Ｓ(＝Ｏ)２−、−Ｓ(＝Ｏ)２−ＮＨ−、−Ｏ−Ｃ(＝Ｏ)−ＮＨ−、−ＮＨ−Ｃ(＝Ｏ)−Ｏ−、−ＮＨ−Ｃ(＝Ｏ)−ＮＨ−、−Ｏ−Ｃ６Ｈ４−であることが好ましい。
【００６８】
Ｚ１およびＺ２は同時に直接結合であることはない。
【００６９】
Ｒ２は、直鎖状または分岐状の炭化水素基であることが好ましい。炭化水素基は、特に直鎖状の炭化水素基であってよい。炭化水素基は、脂肪族炭化水素基、特に飽和の脂肪族炭化水素基、特別にアルキル基であることが好ましい。炭化水素基の炭素数が小さいと側鎖同士の結晶性が低下し更には撥水性能が低くなる。炭化水素基の炭素数が大きすぎると該当する炭化水素基を有する単量体の融点が高くなることから、重合の際に、単量体の溶解度の低下や、乳化の不安定性などの問題が生じる可能性がある。炭水水素基の炭素数は、１２〜３０、例えば１６〜２６、特に１８〜２２であることが好ましい。
【００７０】
アクリル単量体（ａ２）は、ヒドロキシアルキル（メタ）アクリレートまたはヒドロキシアルキル（メタ）アクリルアミドと長鎖アルキルイソシアネートを反応させることによって製造できる。長鎖アルキルイソシアネートとしては例えば、ラウリルイソシアネート、ミリスチルイソシアネート、セチルイソシアネート、ステアリルイソシアネート、オレイルイソシアネート、ベヘニルイソシアネートなどがある。
あるいは、アクリル単量体（ａ２）は、側鎖にイソシアネート基を有する（メタ）アクリレート、例えば、２−メタクリロイルオキシエチルメタクリレートと長鎖アルキルアミンまたは長鎖アルキルアルコールを反応させることでも製造できる。長鎖アルキルアミンとしては例えば、ラウリルアミン、ミリスチルアミン、セチルアミン、ステアリルアミン、オレイルアミン、ベヘニルアミンなどがある。長鎖アルキルアルコールとしては例えば、ラウリルアルコール、ミリスチルアルコール、セチルアルコール、ステアリルアルコール、オレイルアルコール、ベヘニルアルコールなどがある。
【００７１】
アクリル単量体（ａ２）の具体例は、次のとおりである。下記の化学式の化合物は、α位が水素原子であるアクリル化合物であるが、具体例は、α位がメチル基であるメタクル化合物およびα位が塩素原子であるαクロロアクリル化合物であってよい。
2020137902.tif 000002
【００７２】
2020137902.tif 000003
2020137902.tif 000004
【００７３】
2020137902.tif 000005
2020137902.tif 000006
2020137902.tif 000007
【００７４】
2020137902.tif 000008
2020137902.tif 000009
【００７５】
2020137902.tif 000010
2020137902.tif 000011
2020137902.tif 000012
2020137902.tif 000013
［上記式中、ｍは１〜５の整数であり、ｎは７〜４０の整数である。］
【００７６】
長鎖炭化水素基を有する重合体は、長鎖炭化水素基を有する単量体以外の他の単量体を含んでよく、あるいは他の単量体を含まなくてもよい。他の単量体の例は、長鎖炭化水素基を有しないアクリル単量体である。
【００７７】
他の単量体の具体例としては、炭素数１〜６の短鎖炭化水素基を有するアクリル単量体、環状炭化水素基含有アクリレートエステル単量体、ハロゲン化オレフィン等が挙げられる。
【００７８】
炭素数１〜６の短鎖炭化水素基を有するアクリル単量体の好ましい例は、式：
ＣＨ2＝Ｃ(−Ｘ３)−Ｃ(＝Ｏ)−Ｙ３−Ｒ３
［式中、Ｘ３は、水素原子、一価の有機基、またはフッ素原子を除くハロゲン原子であり、
Ｙ３は、−Ｏ−または−ＮＨ−であり、
Ｒ３は、炭素数１〜６の炭化水素基（酸素原子を含んでもよい）である。］
で示される化合物である。
【００７９】
Ｘ３は、水素原子、メチル基、フッ素原子を除くハロゲン、置換または非置換のベンジル基、置換または非置換のフェニル基であってよい。Ｘ３の例は、水素原子、メチル基、塩素原子、臭素原子、ヨウ素原子、シアノ基である。得られる重合体の主鎖が剛直でないほど、側鎖の結晶性を阻害しないので、Ｘ３は、水素原子、メチル基、塩素原子であることが好ましく、水素原子、メチル基であることがより好ましく、水素原子であることが特に好ましい。
【００８０】
Ｙ３は、−Ｏ−または−ＮＨ−である。
【００８１】
Ｒ３は、直鎖状または分岐状の炭化水素基である。直鎖状または分岐状の炭化水素基は、炭素数が１〜６である。直鎖状または分岐状の炭化水素基は、炭素数１〜４が好ましく、一般に脂肪族炭化水素基、特に飽和の脂肪族炭化水素基、特別にアルキル基であることが好ましい。また、酸素原子を含んでいてもよい。
【００８２】
短鎖アクリル単量体の特に好ましい具体例は、メチル（メタ）アクリレート、メチルαクロロアクリレート、エチル（メタ）アクリレート、エチルαクロロアクリレート、ｎ−ブチル（メタ）アクリレート、ｔ−ブチル（メタ）アクリレート、ｎ−ブチルαクロロアクリレート、ｔ−ブチルαクロロアクリレート、メチル（メタ）アクリルアミド、ｎ−ブチル（メタ）アクリルアミド、ｔ−ブチル（メタ）アクリルアミド、グリシジル（メタ）アクリレート、グリシジル（メタ）アクリルアミドである。
【００８３】
環状炭化水素基含有アクリル単量体の好ましい例は、
式：
ＣＨ２＝Ｃ（Ｘ４)−Ｃ(＝Ｏ)−Ｙ４−Ｒ４
［式中、Ｘ４は、水素原子、一価の有機基、またはフッ素原子を除くハロゲン原子であり、
Ｙ４は、−Ｏ−または−ＮＨ−であり、
Ｒ４は、炭素数４〜３０の環状炭化水素含有基の炭化水素基である。］
で示される化合物である。
【００８４】
環状炭化水素基含有アクリル単量体は、長鎖炭化水素基を有する重合体の結晶性を阻害しないように、そのホモポリマーのガラス転移点が、例えば２５℃以下、特に１０℃以下である単量体であることが好ましい。
【００８５】
Ｘ４は、水素原子、メチル基、フッ素原子を除くハロゲン、置換または非置換のベンジル基、置換または非置換のフェニル基であってよい。Ｘ４の例は、水素原子、メチル基、塩素原子、臭素原子、ヨウ素原子、シアノ基である。得られる重合体の主鎖が剛直でないほど、側鎖の結晶性を阻害しないので、Ｘ４は、水素原子、メチル基、塩素原子であることが好ましく、水素原子、メチル基であることがより好ましく、水素原子であることが特に好ましい。
【００８６】
Ｙ４は、−Ｏ−または−ＮＨ−である。
【００８７】
Ｒ４は、鎖状基（例えば、直鎖状または分岐鎖状の炭化水素基）を有していてよい環状炭化水素基である。環状炭化水素基としては、飽和または不飽和である、単環基、多環基、橋かけ環基などが挙げられる。環状炭化水素基は、飽和であることが好ましい。環状炭化水素基の炭素数は、炭素数４〜３０、好ましくは４〜２０である。環状炭化水素基の例は、炭素数４〜３０、好ましくは４〜２０、特に５〜１２の環状脂肪族基、炭素数６〜３０、好ましくは６〜２０の芳香族炭化水素基、炭素数７〜３０、好ましくは７〜２０の芳香脂肪族炭化水素基である。
環状炭化水素基としては、飽和または不飽和である、単環基、多環基、橋かけ環基などが挙げられる。環状炭化水素基は、飽和であることが好ましい。
環状炭化水素基の炭素数は、１５以下、例えば１０以下であることが特に好ましい。
【００８８】
環状炭化水素基の具体例は、シクロヘキシル基、ｔ−ブチルシクロヘキシル基、イソボルニル基、ジシクロペンタニル基、ジシクロペンテニル基、アダマンチル基である。アクリレート基は、アクリレート基またはメタアクリレート基であることが好ましいが、アクリレート基が特に好ましい。
【００８９】
環状炭化水素基を有する単量体の具体例としては、シクロヘキシル（メタ）アクリレート、ｔ−ブチルシクロヘキシル（メタ）アクリレート、ベンジル（メタ）アクリレート、イソボルニル（メタ）アクリレート、ジシクロペンタニル（メタ）アクリレート、ジシクロペンテニル（メタ）アクリレート、ジシクロペンタニルオキシエチル（メタ）アクリレート、トリシクロペンタニル（メタ）アクリレート、アダマンチル（メタ）アクリレート、２−メチル−２−アダマンチル（メタ）アクリレート、２−エチル−２−アダマンチル（メタ）アクリレート等が挙げられる。
【００９０】
ハロゲン化オレフィンは、１〜１０の塩素原子、臭素原子またはヨウ素原子で置換されている炭素数２〜２０のハロゲン化オレフィンであってよい。ハロゲン化オレフィンは、炭素数２〜２０の塩素化オレフィン、特に１〜５の塩素原子を有する炭素数２〜５のオレフィンであることが好ましい。ハロゲン化オレフィンの好ましい具体例は、ハロゲン化ビニル、例えば塩化ビニル、臭化ビニル、ヨウ化ビニル、ハロゲン化ビニリデン、例えば塩化ビニリデン、臭化ビニリデン、ヨウ化ビニリデンである。ハロゲン化オレフィンはフッ素原子を有しない。
【００９１】
他の単量体の量は、長鎖炭化水素基を有する重合体に対して、０〜５０重量％、例えば、０〜３０重量％、特に１〜２０重量％であってよい。
【００９２】
長鎖炭化水素基を有する重合体の重量平均分子量（Ｍｗ）は、一般に１，０００〜１，０００，０００、例えば２，０００〜５００，０００、特に３，０００〜３００，０００であってよい。長鎖炭化水素基を有する重合体の重量平均分子量（Ｍｗ）は、一般に、ＧＰＣ（ゲルパーミエーションクロマトグラフィー）により測定する。
【００９３】
あるいは、撥水性樹脂として、炭素数７〜４０の長鎖炭化水素基を有する化合物を架橋剤で架橋させた高分子量体であってもよい。ここで、架橋としては、公知の架橋を用いることができるが、基材との密着性の観点からウレタン架橋が好ましい。架橋剤は多価のイソシアネート系架橋剤であることが好ましい。炭素数７〜４０の長鎖炭化水素基を有する化合物は、イソシアネートとウレタン架橋が可能な官能基、例えば水酸基を１個以上有することが好ましい。
【００９４】
（ｂ）ポリウレタン
撥水性樹脂は、炭素数７〜４０の長鎖炭化水素基を有するポリウレタンであってよい。
炭素数７〜４０の長鎖炭化水素基を有するポリウレタンは、イソシアネート基含有化合物（例えば、モノイソシアネートまたはポリイソシアネート、具体的には、ジイソシアネート）と炭素数７〜４０の長鎖炭化水素基を有する水酸基含有化合物を反応させることによって製造できる。
【００９５】
イソシアネート基含有化合物としては、特に限定されないが、たとえば、脂肪族ポリイソシアネート化合物、脂環族ポリイソシアネート化合物、芳香族ポリイソシアネート化合物、芳香脂肪族ポリイソシアネート化合物、またはこれらイソシアネート化合物の変性体を使用することができる。また、これらを２種以上組み合わせて使用してもよい。イソシアネート基含有化合物としては、脂肪族ポリイソシアネート化合物、芳香族ポリイソシアネート化合物、またはこれらイソシアネート化合物の変性体が好ましい。
【００９６】
脂肪族ポリイソシアネート化合物としては、テトラメチレンジイソシアネート、ドデカメチレンジイソシアネート、ヘキサメチレンジイソシアネート（ＨＤＩ）、２，２，４−トリメチルヘキサメチレンジイソシアネート、２，４，４−トリメチルヘキサメチレンジイソシアネート、リジンジイソシアネート、２−メチルペンタン−１，５−ジイソシアネート、３−メチルペンタン−１，５−ジイソシアネートなどを使用することができる。また、これらを２種以上組み合わせて使用してもよい。
【００９７】
脂環族ポリイソシアネート化合物としては、イソホロンジイソシアネート、水添キシリレンジイソシアネート、４，４’−ジシクロヘキシルメタンジイソシアネート、１，４−シクロヘキサンジイソシアネート、メチルシクロヘキシレンジイソシアネート、１，３−ビス（イソシアネートメチル）シクロヘキサンなどを使用することができる。また、これらを２種以上組み合わせて使用してもよい。
【００９８】
芳香族ポリイソシアネート化合物としては、ジアルキルジフェニルメタンジイソシアネート、トリレンジイソシアネート、２，２’−ジフェニルメタンジイソシアネート、２，４’−ジフェニルメタンジイソシアネート、４，４’−ジフェニルメタンジイソシアネート（モノメリックＭＤＩ）、ポリメチレンポリフェニルポリイソシアネート（ポリメリックＭＤＩ）、４，４’−ジベンジルジイソシアネート、１，５−ナフチレンジイソシアネート、１，３−フェニレンジイソシアネート、１，４−フェニレンジイソシアネートなどを使用することができる。また、これらを２種以上組み合わせて使用してもよい。
【００９９】
芳香脂肪族ポリイソシアネート化合物としては、キシリレンジイソシアネート、テトラアルキルジフェニルメタンジイソシアネート、α，α，α，α−テトラメチルキシリレンジイソシアネートなどを使用することができる。また、これらを２種以上組み合わせて使用してもよい。
【０１００】
ポリイソシアネート化合物の変性体としては、イソシアヌレート変性体、ビウレット変性体、アダクト変性体、カルボジイミド変性体、二官能変性体等を使用することができる。また、これらを２種以上組み合わせて使用してもよい。
【０１０１】
炭素数７〜４０の長鎖炭化水素基を有する水酸基含有化合物の例は、ソルビタン、シトレート、およびペンタエリスリトールなどの多価アルコールまたは多価カルボン酸に炭素数７〜４０の長鎖炭化水素基を導入した水酸基含有化合物（多価アルコール誘導体または多価カルボン酸誘導体）である。炭素数７〜４０の長鎖炭化水素基を有する水酸基含有化合物は、少なくとも１つ（例えば、１つまたは２つまたは３つ）の水酸基を有する。
【０１０２】
炭素数７〜４０の長鎖炭化水素基を有する水酸基含有化合物の好ましい例は、下記式のソルビタン（１ａ）、シトレート（１ｂ）、およびペンタエリスリトール（１ｃ）の多価アルコール誘導体または多価カルボン酸誘導体：
2020137902.tif 000014
[式中、それぞれのＲは、独立して、−Ｈ、−Ｒ1、−Ｃ（Ｏ）Ｒ1、−（ＣＨ2ＣＨ2Ｏ）n（ＣＨ（ＣＨ3）ＣＨ2Ｏ）mＲ2、または−（ＣＨ2ＣＨ2Ｏ）n（ＣＨ（ＣＨ3）ＣＨ2Ｏ）mＣ（Ｏ）Ｒ1であり、
それぞれのｎは、独立して０〜２０であり、
それぞれのｍは、独立して０〜２０であり、
ｍ＋ｎは、０より大きく、
それぞれのＲ1は、独立して、任意選択的に少なくとも１つの不飽和結合を含む炭素数７〜４０の長鎖炭化水素基であり、
それぞれのＲ２は、独立して、−Ｈ、または任意選択的に少なくとも１つの不飽和結合を含む炭素数７〜４０の長鎖炭化水素基であり、
それぞれのＲ3は、独立して、−Ｈ、−Ｒ1、−Ｃ（Ｏ）Ｒ1、−（ＣＨ2ＣＨ2Ｏ）n'（ＣＨ（ＣＨ3）ＣＨ2Ｏ）m'Ｒ2、または−（ＣＨ2ＣＨ2Ｏ）n'（ＣＨ（ＣＨ3）ＣＨ2Ｏ）m'Ｃ（Ｏ）Ｒ1であり、
それぞれのＲ4は、独立して、−Ｈ、任意選択的に少なくとも１つの不飽和結合を含む炭素数７〜４０の長鎖炭化水素基、またはこれらの組み合わせ；−（ＣＨ2ＣＨ2Ｏ）n'（ＣＨ（ＣＨ3）ＣＨ2Ｏ）m'Ｒ2；または−（ＣＨ2ＣＨ2Ｏ）n'（ＣＨ（ＣＨ3）ＣＨ2Ｏ）m'Ｃ（Ｏ）Ｒ1；であり、
それぞれのｎ'は、独立して０〜２０であり、
それぞれのｍ'は、独立して０〜２０であり、
ｍ'＋ｎ'は、０より大きい、
それぞれのＲ19は、−Ｈ、−Ｃ（Ｏ）Ｒ1、または−ＣＨ2Ｃ［ＣＨ2ＯＲ］3である。］
で示される化合物である。
【０１０３】
前記化合物が式（Ｉａ）である場合に、少なくとも１つのＲまたはＲ２が−Ｈであることを条件とし、
前記化合物が式（Ｉｂ）である場合に、少なくとも１つのＲ２、Ｒ３またはＲ４が−Ｈであることを条件とし、
前記化合物が式（Ｉｃ）である場合に、少なくとも１つのＲ１９またはＲが−Ｈであることを条件とする。
【０１０４】
炭素数７〜４０の長鎖炭化水素基を有する水酸基含有化合物の具体例は、ソルビタンモノカルボキシレート、ソルビタンジカルボキシレート、ソルビタントリカルボキシレート、モノアルキルシトレート、ジアルキルシトレート、トリアルキルシトレート、ペンタエリスリトールモノカルボキシレート、ペンタエリスリトールジカルボキシレート、ペンタエリスリトールトリカルボキシレートである。カルボキシレートは、ステアレート、ベへネートであることが好ましい。アルキルは、ステアリル、ベヘニルであることが好ましい。
【０１０５】
撥水性樹脂（Ｂ）の量は、撥水剤組成物に対して、０．０１〜５０重量％、０．１〜４０重量％、例えば５〜３０重量％であってよい。
撥水性樹脂（Ｂ）の量は、撥水性粒子（Ａ）と撥水性樹脂（Ｂ）の合計重量に対して、５〜９０重量％、好ましくは１０〜７５重量％、より好ましくは１２〜７０重量％、例えば１５〜６５重量％、特に２０〜６０重量％（または３０〜５５重量％）であってよい。
【０１０６】
（Ｃ）液状媒体
撥水剤組成物は、液状媒体を含有する。液状媒体は、有機溶剤であるか、あるいは水、または水と有機溶剤の混合物である。
撥水剤組成物は、一般に、溶液または分散液である。溶液は、重合体が有機溶剤に溶解している溶液である。分散液は、重合体が水性媒体（水、または水と有機溶剤の混合物）に分散している水性分散液である。
【０１０７】
有機溶剤の例は、エステル（例えば、炭素数２〜４０のエステル、具体的には、酢酸エチル、酢酸ブチル）、ケトン（例えば、炭素数２〜４０のケトン、具体的には、メチルエチルケトン、ジイソブチルケトン、メチルイソブチルケトン）、アルコール（例えば、炭素数１〜４０のアルコール、具体的には、エタノール、ブタノール、イソプロピルアルコール）、芳香族系溶剤（例えば、トルエンおよびキシレン）、石油系溶剤（例えば、炭素数５〜１０のアルカン、具体的には、ナフサ、灯油）である。
【０１０８】
液状媒体は、水の単独、あるいは水と（水混和性）有機溶剤との混合物であってよい。有機溶剤の量は、液状媒体に対して、３０重量％以下、例えば１０重量％以下（好ましくは０．１重量％以上）であってよい。水性媒体は、水の単独であることが好ましい。
【０１０９】
撥水剤組成物において、液状媒体（Ｃ）の量は、撥水剤組成物に対して、５〜９９．９重量％、例えば１０〜９９重量％、特に１０〜８０重量％であってよい。
【０１１０】
（Ｄ）他の成分
撥水剤組成物は、撥水性粒子（Ａ）と撥水性樹脂（Ｂ）と液状媒体（Ｃ）以外の他の成分（Ｄ）を含んでもよい。他の成分（Ｄ）として、添加剤および界面活性剤が挙げられる。
【０１１１】
（Ｄ１）添加剤
撥水剤組成物は、添加剤（Ｄ１）を含んでよい。
添加剤（Ｄ１）の例は、含ケイ素化合物、ワックス、アクリルエマルションなどである。添加剤の他の例は、他の重合体、乾燥速度調整剤、架橋剤、造膜助剤、相溶化剤、界面活性剤、凍結防止剤、粘度調整剤、紫外線吸収剤、酸化防止剤、ｐＨ調整剤、消泡剤、風合い調整剤、すべり性調整剤、帯電防止剤、親水化剤、抗菌剤、防腐剤、防虫剤、芳香剤、難燃剤等である。
【０１１２】
（Ｄ２）界面活性剤
撥水組成物は、水性分散液である場合に特に、界面活性剤（Ｄ２）を含んでよい。界面活性剤（Ｄ２）は、ノニオン性界面活性剤、カチオン性界面活性剤、アニオン性界面活性剤、および両性界面活性剤から選択された１種以上の界面活性剤であってよい。
【０１１３】
他の成分（Ｄ）の量は、撥水性粒子（Ａ）と撥水性樹脂（Ｂ）の合計１００重量部に対して、０〜１００重量部、例えば０．１〜３０重量部、特に１〜１０重量であってよい。添加剤（Ｄ１）の量は、撥水性粒子（Ａ）と撥水性樹脂（Ｂ）の合計１００重量部に対して、０〜８０重量部、例えば０．１〜２０重量部、特に１〜１０重量であってよい。界面活性剤（Ｄ２）の量は、撥水性粒子（Ａ）と撥水性樹脂（Ｂ）の合計１００重量部に対して、０〜２０重量部、例えば０．１〜１５重量部、特に１〜１０重量であってよい。
【０１１４】
＜撥水剤組成物の製造＞
撥水剤組成物は、撥水性樹脂の溶液または分散液に、撥水性粒子の粉末を添加することによって、製造できる。あるいは、撥水剤組成物は、撥水性樹脂の溶液または分散液と、撥水性粒子の分散液を混合することによって、製造できる。
撥水性樹脂の溶液は、撥水性樹脂を有機溶剤に溶解した溶液である。撥水性樹脂の分散液は、撥水性樹脂を水系媒体に分散した分散液である。撥水性粒子の分散液は、撥水性粒子を水系媒体に分散した分散液である。
【０１１５】
撥水剤組成物が高い撥水性を有するようになるので、撥水剤組成物を超音波に付す（超音波処理）ことが好ましい。被処理物への適用の直前に、超音波処理を行うことが好ましい。例えば、超音波処理してから１分〜１時間経過後に撥水剤組成物を被処理物に適用する。超音波処理は、撥水剤組成物に超音波を付すことによって行える。
超音波発生器としては特に制限はないが、出力としては５００Ｗ以上、例えば５００〜２０００Ｗが、効率よく混合可能な点で好ましい。超音波処理の処理時間は、０．５分〜６０分であってよい。例えば、５００Ｗの超音波発生器にて１０分間処理することで均一な撥水剤組成物となる。
【０１１６】
理論に結びつけるものではないが、一次粒子が凝集した凝集粒子が、超音波処理（超音波洗浄）により、分離して一次粒子になり、好適な粒径を有することによって、高い撥水性が得られると考えられる。
【０１１７】
一般に、撥水性樹脂の溶液または分散液は、長鎖炭化水素基を有する重合体の溶液または分散液である。
【０１１８】
長鎖炭化水素基を有する重合体は通常の重合方法の何れでも製造でき、また重合反応の条件も任意に選択できる。このような重合方法として、溶液重合、懸濁重合、乳化重合が挙げられる。
【０１１９】
溶液重合では、重合開始剤の存在下で、単量体を有機溶剤に溶解させ、窒素置換後、３０〜１２０℃の範囲で１〜１０時間、加熱撹拌する方法が採用される。重合開始剤としては、例えばアゾビスイソブチロニトリル、ベンゾイルパーオキシド、ジ−ｔ−ブチルパーオキシド、ラウリルパーオキシド、クメンヒドロパーオキシド、t−ブチルパーオキシピバレート、ジイソプロピルパーオキシジカーボネートなどが挙げられる。重合開始剤は単量体１００重量部に対して、０.０１〜２０重量部、例えば０.０１〜１０重量部の範囲で用いられる。
【０１２０】
有機溶剤は、単量体に不活性でこれらを溶解するものであり、例えば、エステル（例えば、炭素数２〜４０のエステル、具体的には、酢酸エチル、酢酸ブチル）、ケトン（例えば、炭素数２〜４０のケトン、具体的には、メチルエチルケトン、ジイソブチルケトン、メチルイソブチルケトン）、アルコール（例えば、炭素数１〜４０のアルコール、具体的には、エタノール、ブタノール、イソプロピルアルコール）であってよい。有機溶剤の具体例としては、アセトン、クロロホルム、ＨＣＨＣ２２５、イソプロピルアルコール、シクロヘキサン、ベンゼン、トルエン、キシレン、石油エーテル、テトラヒドロフラン、１,４−ジオキサン、メチルエチルケトン、メチルイソブチルケトン、ジイソブチルケトン、酢酸エチル、酢酸ブチル、１,１,２,２−テトラクロロエタン、１,１,１−トリクロロエタン、トリクロロエチレン、パークロロエチレン、テトラクロロジフルオロエタン、トリクロロトリフルオロエタンなどが挙げられる。有機溶剤は単量体の合計１００重量部に対して、１０〜３０００重量部、例えば、５０〜２０００重量部の範囲で用いられる。
【０１２１】
乳化重合では、重合開始剤および乳化剤の存在下で、単量体を水中に乳化させ、窒素置換後、５０〜８０℃の範囲で１〜２０時間、撹拌して重合させる方法が採用される。重合開始剤は、過酸化ベンゾイル、過酸化ラウロイル、ｔ−ブチルパーベンゾエート、１−ヒドロキシシクロヘキシルヒドロ過酸化物、３−カルボキシプロピオニル過酸化物、過酸化アセチル、アゾビスイソブチルアミジン−二塩酸塩、過酸化ナトリウム、過硫酸カリウム、過硫酸アンモニウムなどの水溶性のものやアゾビスイソブチロニトリル、ベンゾイルパーオキシド、ジ−ｔ−ブチルパーオキシド、ラウリルパーオキシド、クメンヒドロパーオキシド、t−ブチルパーオキシピバレート、ジイソプロピルパーオキシジカーボネートなどの油溶性のものが用いられる。重合開始剤は単量体１００重量部に対して、０.０１〜１０重量部の範囲で用いられる。
【０１２２】
放置安定性の優れた重合体水分散液を得るためには、高圧ホモジナイザーや超音波ホモジナイザーのような強力な破砕エネルギーを付与できる乳化装置を用いて、単量体を水中に微粒子化して重合することが望ましい。また、乳化剤としてはアニオン性、カチオン性あるいはノニオン性の各種乳化剤を用いることができ、単量体１００重量部に対して、０.５〜２０重量部の範囲で用いられる。アニオン性および／またはノニオン性および／またはカチオン性の乳化剤を使用することが好ましい。単量体が完全に相溶しない場合は、これら単量体に充分に相溶させるような相溶化剤、例えば、水溶性有機溶剤や低分子量の単量体を添加することが好ましい。相溶化剤の添加により、乳化性および共重合性を向上させることが可能である。
【０１２３】
水溶性有機溶剤としては、アセトン、メチルエチルケトン、酢酸エチル、プロピレングリコール、ジプロピレングリコールモノメチルエーテル、ジプロピレングリコール、トリプロピレングリコール、エタノールなどが挙げられ、水１００重量部に対して、１〜５０重量部、例えば１０〜４０重量部の範囲で用いてよい。また、低分子量の単量体としては、メチルメタクリレート、グリシジルメタクリレート、２,２,２−トリフルオロエチルメタクリレートなどが挙げられ、単量体の総量１００重量部に対して、１〜５０重量部、例えば１０〜４０重量部の範囲で用いてよい。
【０１２４】
重合においては、連鎖移動剤を使用してもよい。連鎖移動剤の使用量に応じて、重合体の分子量を変化させることができる。連鎖移動剤の例は、ラウリルメルカプタン、チオグリコール、チオグリセロールなどのメルカプタン基含有化合物（特に、（例えば炭素数１〜４０の）アルキルメルカプタン）、次亜リン酸ナトリウム、亜硫酸水素ナトリウムなどの無機塩などである。連鎖移動剤の使用量は、単量体の総量１００重量部に対して、０．０１〜１０重量部、例えば０．１〜５重量部の範囲で用いてよい。
【０１２５】
撥水剤組成物は、溶液、エマルション（特に、水性分散液）またはエアゾールの形態であってよい。撥水剤組成物において、液状媒体（Ｃ）の量は、撥水剤組成物に対して、５〜９９．９重量％、例えば１０〜９９重量％、特に１０〜８０重量％であってよい。
撥水剤組成物において、撥水性粒子（Ａ）および撥水性樹脂（Ｂ）の合計の濃度は、撥水剤組成物に対して、０．０１〜９５重量％、例えば０．１〜６０重量％、特に０．５〜３０重量％であってよい。
【０１２６】
＜撥水剤組成物の用途＞
撥水剤組成物は、従来既知の方法により被処理物に適用することができる。通常、該処理剤を有機溶剤または水に分散して希釈して、浸漬塗布、スプレー塗布、泡塗布、キャスト塗布などのような既知の方法により、被処理物の表面に付着させ、乾燥する方法が採られる。また、必要ならば、適当な架橋剤（例えば、ブロックドイソシアネート）と共に適用し、キュアリングを行ってもよい。さらに、撥水剤組成物に、防虫剤、柔軟剤、抗菌剤、難燃剤、帯電防止剤、塗料定着剤、防シワ剤などを添加して併用することも可能である。基材と接触させる処理液における長鎖炭化水素基を有する重合体の濃度は０.０１〜１０重量％（特に、浸漬塗布の場合）、例えば０.０５〜１０重量％であってよい。
【０１２７】
撥水剤組成物（例えば、撥水撥油剤）で処理される被処理物としては、繊維製品、石材、フィルター（例えば、静電フィルター）、防塵マスク、燃料電池の部品（例えば、ガス拡散電極およびガス拡散支持体）、ガラス、紙、木、皮革、毛皮、石綿、レンガ、セメント、金属および酸化物、窯業製品、プラスチック、塗面、およびプラスターなどを挙げることができる。繊維製品としては種々の例を挙げることができる。例えば、綿、麻、羊毛、絹などの動植物性天然繊維、ポリアミド、ポリエステル、ポリビニルアルコール、ポリアクリロニトリル、ポリ塩化ビニル、ポリプロピレンなどの合成繊維、レーヨン、アセテートなどの半合成繊維、ガラス繊維、炭素繊維、アスベスト繊維などの無機繊維、あるいはこれらの混合繊維が挙げられる。
【０１２８】
繊維製品は、繊維、布等の形態のいずれであってもよい。
【０１２９】
撥水剤組成物は、繊維製品を液体で処理するために知られている方法のいずれかによって繊維状基材（例えば、繊維製品など）に適用することができる。繊維製品が布であるときには、布を溶液に浸してよく、あるいは、布に溶液を付着または噴霧してよい。代表的な適用方法は、ディップコート法、ドロップキャスト法である。撥水性粒子および撥水性樹脂の繊維製品への優れた付着性が得られるので、ドロップキャスト法が好ましい。処理された繊維製品は、乾燥され、好ましくは、例えば、１００℃〜２００℃で加熱される。
【０１３０】
処理される繊維製品は、典型的には、布であり、これには、織物、編物および不織布、衣料品形態の布およびカーペットが含まれるが、繊維または糸または中間繊維製品（例えば、スライバーまたは粗糸など）であってもよい。繊維製品材料は、天然繊維（例えば、綿または羊毛など）、化学繊維（例えば、ビスコースレーヨンまたはレオセルなど）、または、合成繊維（例えば、ポリエステル、ポリアミドまたはアクリル繊維など）であってよく、あるいは、繊維の混合物（例えば、天然繊維および合成繊維の混合物など）であってよい。本開示の長鎖炭化水素基を有する重合体は、セルロース系繊維（例えば、綿またはレーヨンなど）を疎油性および撥油性にすることにおいて特に効果的である。また、本開示の方法は一般に、繊維製品を疎水性および撥水性にする。
【０１３１】
あるいは、繊維状基材は皮革であってよい。長鎖炭化水素基を有する重合体を、皮革を疎水性および疎油性にするために、皮革加工の様々な段階で、例えば、皮革の湿潤加工の期間中に、または、皮革の仕上げの期間中に、水溶液または水性乳化物から皮革に適用してよい。
あるいは、繊維状基材は紙であってもよい。長鎖炭化水素基を有する重合体を、予め形成した紙に適用してよく、または、製紙の様々な段階で、例えば、紙の乾燥期間中に適用してもよい。
【０１３２】
「処理」とは、処理剤を、浸漬、噴霧、塗布などにより被処理物に適用することを意味する。一般に、処理により、処理剤の有効成分である撥水性粒子および撥水性樹脂が被処理物の表面に付着する。
【０１３３】
処理された繊維製品において、水の転落速度が２００ｍｍ／ｓｅｃ以上、例えば３００ｍｍ／ｓｅｃ以上、特に３５０ｍｍ／ｓｅｃ以上であることが好ましい。
【０１３４】
レーザー顕微鏡（倍率４００倍）によって観察して、撥水剤組成物を含む処理液で処理した繊維製品の表面に付着した撥水性樹脂および撥水性粒子が繊維の表面全体に対して８０％以上の面積で覆っていることが好ましい。繊維表面において１０μｍ以上の大きさの凝集物が実質的に存在しないことが好ましい。「凝集物が実質的に存在しない」とは、レーザー顕微鏡（倍率４００倍）において、凝集物の占める面積が、視野面積に対して１０％未満であることを意味する。
【０１３５】
撥水剤組成物で処理された繊維製品は強撥水性に優れるので、特に、アウトドアで使用される、各種スポーツウェア、スポーツシューズ等のスポーツ用品、ジョギングウェア、ジョギングシューズ等のジョギング用品、ウォーキングウェア、ウォーキングシューズ等のウォーキング用品、リュック、テント、トレッキングシューズ等の登山用品、サイクリングウェア、サイクリングバッグ等のサイクリング用品、あるいはレインコート、レインシューズ等の雨具用品に好適である。
【０１３６】
以上、実施形態を説明したが、特許請求の範囲の趣旨および範囲から逸脱することなく、形態や詳細の多様な変更が可能なことが理解されるであろう。
【実施例】
【０１３７】
以下、実施例を挙げて本開示を詳しく説明するが、本開示はこれらの実施例に限定されるものではない。
以下において、部または％または比は、特記しない限り、重量部または重量％または重量比を表す。
試験の手順は次のとおりである。【０１３８】
疎水率（粒子）
試料１ｇを分液ロート（２００ｍｌ）に計りとり、これに純水１００ｍｌを加えて栓をし、ターブラーミキサーで１０分間振盪し、１０分間静置した後、下層の２０〜３０ｍｌをロートから抜き取り、下層の混合液を石英セル（１０ｍｍ）に分取し、純水をブランクとして比色計にかけ、その５００ｎｍの透過率を疎水率とする。【０１３９】
Ｍ値
粒子０．２ｇを３００ｍＬのビーカーに計りとり、５０ｍｌの水に加え、ここに攪拌しながらメタノールを加え、試料粉末の全量が溶媒に湿潤した時点を終点とした場合の、終点におけるメタノール−水混合溶媒中のメタノールの容量％を疎水度（Ｍ値）とする。【０１４０】
転落速度
転落速度は、全自動接触角計（協和界面科学製DropMaster701）によって、３０°の傾斜をつけた基材にマイクロシリンジから水を２０μＬ滴下して、転落していく様子をハイスピードカメラ（キーエンス社製ＶＷ−９０００）を用いて約４０ｍｍの距離の平均転落速度を測定した。【０１４１】
接触角および転落角
接触角は、水平に置いた処理布にマイクロシリンジから水を２μＬ滴下して、全自動接触角計（協和界面科学製DropMaster701）によって測定した。
転落角は、水平に置いた処理布にマイクロシリンジから水を２０μＬ滴下して、全自動接触角計（協和界面科学製DropMaster701）によって測定した。【０１４２】
繊維の表面状態
キーエンス社製レーザー顕微鏡（倍率４００倍）を用いて、処理液で処理した繊維を観察し、１０μｍ以上のサイズの凝集物が視野の５０％以上あれば×、２５％以上あれば△、１０％以上あれば○、１０％未満であれば◎とした。
また、繊維表面が処理液で処理されていると、粒子が配合してあるため、明らかに繊維自体と表面状態が異なり、目視で表面状態を判断できる。処理液により処理された繊維の表面被覆度を目視判定した。被覆度が８０％以上であれば◎、５０％以上であれば○、２５％以上であれば△、１０％以下を×とした。【０１４３】
強撥水性
ＪＩＳ−Ｌ−１０９２（ＡＡＴＣＣ−２２）のスプレー法に準じて布の撥水性を評価した。その際に、布に着弾した水滴のはじき性、転落性、水滴の布への残り性から強撥水性を以下の観点で評価した。
○    水滴はほとんどできず、流れ落ちていく
△    水滴が、布の上にはとどまらずに転がって落ちていく
×    水滴ができ、転がって落ちていくが布上にとどまる水滴が多い【０１４４】
スプレー撥水性
ＪＩＳ−Ｌ−１０９２（ＡＡＴＣＣ−２２）のスプレー法に準じて布の撥水性を評価した。下記表に示されるように撥水性Ｎｏ．によって表す。点数が大きいほど撥水性が良好なことを示し、状態によっては中間値（９５、８５、７５）をつける。【０１４５】
2020137902.tif 000015
【０１４６】
ブンデスマン撥水性
ＪＩＳ−Ｌ−１０９２（Ｃ）法に記載のブンデスマン試験にしたがって、降雨量を８０ｃｃ／分、降雨水温を２０℃、降雨時間を１０分とする条件で降雨させ、撥水性を評価した。評価方法はスプレー撥水性試験と同様に表１に示されるように撥水性Ｎｏ．によって表す。
上記試験において、数値または記号に「＋」（または「−」）を付けている場合、その数値または記号の評価よりもわずかに良い（または悪い）ことを示す。【０１４７】
合成例および実施例において、略号の意味は次のとおりである。
2020137902.tif 000016
【０１４８】
合成例１
［Ｃ１８ＵＲＡ（ステアリル基含有ウレタンアクリレート）ホモポリマーの合成］
2020137902.tif 000017
【０１４９】
１Ｌの四つ口フラスコへヒドロキシエチルアクリレート８０．２ｇ、酢酸エチル１００ｇ、重合禁止剤０．０３ｇ、スズ触媒０．０３ｇを仕込んだ。攪拌棒、温度計、還流管をセットしオクタデシルイソシアネート２０１．４ｇを酢酸エチル  １００ｇに溶解させて滴下ロートに仕込んだ。滴下ロートをフラスコにセットし、７０℃に昇温した。滴下ロートからオクタデシルイソシアネートの酢酸エチル溶液を発熱に注意しながら３０分ほどかけて徐々に滴下した。滴下終了後、さらに２時間ほど反応させた。赤外分光法（ＩＲ）によりイソシアネートのピークが消失したことを確認し、反応を終了した。反応物をメタノールに再沈殿させ、メタノールで洗浄後、減圧乾燥することで白色の粉末を得た。反応物は１Ｈ−ＮＭＲよりＣ１８ＵＲＡと同定された。
示差走査熱量計（ＤＳＣ）より化合物の融点は約７３℃であった。
１Ｌの２口フラスコにトルエン３７５ｇ、Ｃ１８ＵＲＡ１００ｇ、ＡＩＢＮ２．５ｇを入れ、窒素バブリングを１５分以上おこない、その後、窒素フローする。オイルバスで８０℃まで昇温し、４時間加熱撹拌した。ＮＭＲでモノマーの消費を確認した後、加熱を止めた。反応溶液にクロロホルムを添加し、析出したポリマーを溶解させた後、メタノールを用いて再沈殿を２回行い精製し、Ｃ１８ＵＲＡ（ステアリル基含有ウレタンアクリレート）ホモポリマーを製造した。【０１５０】
合成例２
［ＰＳｔＡ（ポリステアリルアクリレート）の合成］
１Ｌの２口フラスコにトルエン３７５ｇ、ＳｔＡ１００ｇ、ＡＩＢＮ２．５ｇを入れ、窒素バブリングを１５分以上おこない、その後、窒素フローする。オイルバスで８０℃まで昇温し、４時間加熱撹拌した。ＮＭＲでモノマーの消費を確認した後、加熱を止めた。反応溶液にクロロホルムを添加し、析出したポリマーを溶解させた後、メタノールを用いて再沈殿を２回行い精製し、ＰＳｔＡ（ポリステアリルアクリレート）を製造した。【０１５１】
合成例３
［Ｃ１８ＳＢＵの合成］
５００ｍｌの四つ口フラスコに、ソルビタントリステアレート  １００ｇと脱水４−メチル−２−ペンタノン１２０ｇをいれ、ヘキサメチレンジイソシアネート（ソルビタントリステアレートに対して0.33モル当量）、続いてジラウリン酸ジブチルスズ（ソルビタントリステアレートに対して0.0033モル当量）を添加して、溶液を５０℃まで１時間加熱した。溶媒を除去後、メタノールで洗浄することで、ソルビタントリステアレートとヘキサメチレンジイソシアネートとの反応物を得た。ＩＲおよびＮＭＲより、ソルビタントリステアレートの水酸基がほぼ消失したのを確認した。また、反応の前後でＧＰＣ分析をおこなったところ、ピーク位置が示す分子量がほぼ３倍になり、ステアリル基を分子中に約９個もつ、長鎖アルキル基含有撥水性樹脂（Ｃ１８ＳＢＵ）を得た。【０１５２】
合成例４
［ＰＭＭＡ（ポリメチルメタクリレート）の合成］
１Ｌの２口フラスコにトルエン３７５ｇ、ＭＭＡ１００ｇ、ＡＩＢＮ２．５ｇを入れ、窒素バブリングを１５分以上おこない、その後、窒素フローする。オイルバスで８０℃まで昇温し、４時間加熱撹拌した。ＮＭＲでモノマーの消費を確認した後、加熱を止めた。反応溶液にクロロホルムを添加し、析出したポリマーを溶解させた後、メタノールを用いて再沈殿を2回行い精製し、ＰＭＭＡ（ポリメチルメタクルレート）を製造した。【０１５３】
実施例１
トリメチルシリル基を有するように表面処理されたシリカの粉末を準備した。シリカ粉末の平均一次粒径は７ｎｍであり、比表面積は２５０ｍ２／ｇであり、炭素含量は３重量％であり、見かけ比重は６０ｇ／Ｌであった。トリメチルシリル基は１，１，１，３，３，３−ヘキサメチルジシラザンを撥水化剤として使用し導入した。元素分析からもとめた処理度Ｄは６０％であった。撥水性粒子の表面アルキル基個数Ｘは、撥水性粒子１ｇあたり、１，３６５×１０１８であった。また、疎水率は３０％であった。
シリカ粉末（撥水性粒子）をトルエンに分散させてトルエン分散液（粒子濃度１．５重量％）を調製した。
合成例１で得たＣ１８ＵＲＡホモポリマー（撥水性樹脂）から、Ｃ１８ＵＲＡホモポリマーのトルエン溶液（樹脂濃度１．５重量％）を調製した。
撥水性粒子の分散液と撥水性樹脂の溶液を１：１の重量比で混合し、処理液１を製造した。処理液１は、撥水性粒子を０．７５重量％の量で、および撥水性樹脂を０．７５重量％の量で含んでいた。【０１５４】
実施例２
実施例１で得られた処理液１にシリコーンワックス（ジメチルシリコーン、融点３７℃）を、撥水性樹脂に対して１０重量％の量で加える以外は、実施例１と同様の手順を繰り返して、処理液２を製造した。【０１５５】
実施例３
Ｃ１８ＵＲＡホモポリマーに代えて、合成例２で得たＰＳｔＡを用いる以外は、実施例１と同様の手順を繰り返して、処理液３を製造した。【０１５６】
実施例４
トリメチルシリル基を有するように表面処理されたシリカの粉末を準備した。シリカ粉末の平均一次粒径は７ｎｍであり、比表面積は２１０ｍ２／ｇであり、炭素含量は５重量％であり、見かけ比重は５０ｇ／Ｌであった。トリメチルシリル基は1,1,1,3,3,3-ヘキサメチルジシラザンを撥水化剤として使用し導入した。元素分析からもとめた処理度Ｄはほぼ１００％であった。撥水性粒子の表面アルキル基個数は、撥水性粒子１ｇあたり、１５７５×１０１８個であり、疎水率は９８％であった。
シリカ粉末（撥水性粒子）をトルエンに分散させてトルエン分散液（粒子濃度１．５重量％）を調製した。
合成例２で得たＰＳｔＡ（撥水性樹脂）から、ＰＳｔＡのトルエン溶液（樹脂濃度１．５重量％）を調製した。
撥水性粒子の分散液と撥水性樹脂の溶液を１：１の重量比で混合し、処理液４を製造した。処理液４は、撥水性粒子を０．７５重量％の量で、および撥水性樹脂を０．７５重量％の量で含んでいた。【０１５７】
実施例５
トリメチルシリル基を有するように表面処理されたシリカの粉末を準備した。シリカ粉末の平均一次粒径は１２ｎｍであり、比表面積は１５０ｍ２／ｇであり、炭素含量は６．５重量％であり、見かけ比重は６０ｇ／Ｌであった。トリメチルシリル基は1,1,1,3,3,3-ヘキサメチルジシラザンを撥水化剤として使用し導入した。元素分析からもとめた処理度Ｄはほぼ７０％であった。撥水性粒子の表面アルキル基個数は、撥水性粒子１ｇあたり、１０００×１０１８個であり、疎水率は３０％であった。
実施例４と同様に撥水性樹脂としてＰＳｔＡを用い、処理液５を製造した。処理液５は、撥水性粒子を０．７５重量％の量で、および撥水性樹脂を０．７５重量％の量で含んでいた。【０１５８】
実施例６
Ｃ１８ＵＲＡホモポリマーに代えて、合成例３で得たＣ１８ＳＢＵを用いる以外は、実施例１と同様の手順を繰り返して、作製した処理液にシリコーンワックス（アルキル変性ジメチルシリコーン、融点３７℃）を撥水性樹脂に対して１０重量％の量を加えて処理液６を製造した。【０１５９】
実施例７
ＰＳｔＡに代えて、合成例３で得たＣ１８ＳＢＵを用いる以外は、実施例５と同様の手順を繰り返して、処理液７を製造した。【０１６０】
実施例８
Ｃ１８ＵＲＡホモポリマーに代えて、合成例２で得たＰＳｔＡを用い、撥水性粒子の分散液と撥水性樹脂の溶液を２０：８０の重量比で混合する以外は、実施例１と同様の手順を繰り返して、処理液８を製造した。処理液８は、撥水性粒子を０．３重量％の量でおよび撥水性樹脂を１．２％の量で含んでいた。【０１６１】
実施例９
Ｃ１８ＵＲＡホモポリマーに代えて、合成例２で得たＰＳｔＡを用い、撥水性粒子の分散液と撥水性樹脂の溶液を４０：６０の重量比で混合する以外は、実施例１と同様の手順を繰り返して、処理液９を製造した。処理液９は、撥水性粒子を０．６重量％の量でおよび撥水性樹脂を０．９％の量で含んでいた。【０１６２】
実施例１０
Ｃ１８ＵＲＡホモポリマーに代えて、合成例２で得たＰＳｔＡを用い、撥水性粒子の分散液と撥水性樹脂の溶液を６０：４０の重量比で混合する以外は、実施例１と同様の手順を繰り返して、処理液１０を製造した。処理液１０は、撥水性粒子を０．９重量％の量でおよび撥水性樹脂を０．６％の量で含んでいた。【０１６３】
実施例１１
Ｃ１８ＵＲＡホモポリマーに代えて、合成例２で得たＰＳｔＡを用い、撥水性粒子の分散液と撥水性樹脂の溶液を８０：２０の重量比で混合する以外は、実施例１と同様の手順を繰り返して、処理液１１を製造した。処理液１１は、撥水性粒子を１．２重量％の量でおよび撥水性樹脂を０．３％の量で含んでいた。【０１６４】
比較例１
アルキルシランで表面処理されたシリカの粉末を準備した。シリカ粉末の平均一次粒径は５，９００ｎｍであり、比表面積は３．６ｍ２／ｇであり、炭素含量は０．２重量％であり、見かけ比重は８８０ｇ／Ｌであった。撥水性粒子の表面アルキル基個数は、撥水性粒子１ｇあたり、９×１０１８個であり、疎水率は０％であった。
このシリカ粉末を用いる以外は、実施例１と同様の手順を繰り返して、処理液Ｃ１を製造した。【０１６５】
比較例２
比較例１で得られた処理液Ｃ１にシリコーンワックス（ジメチルシリコーン、融点３７℃）を、撥水性樹脂に対して１０重量％の量で加える以外は、実施例１と同様の手順を繰り返して、処理液Ｃ２を製造した。【０１６６】
比較例３
アルキルシランで表面処理されたシリカの粉末を準備した。シリカ粉末の平均一次粒径は２，０００ｎｍであり、比表面積は１５ｍ２／ｇであり、炭素含量は０．２重量％であり、見かけ比重は９２０ｇ／Ｌであった。撥水性粒子の表面アルキル基個数は、撥水性粒子１ｇあたり、４０×１０１８個であり、疎水率は０％であった。
このシリカ粉末を用いる以外は、実施例１と同様の手順を繰り返して、処理液Ｃ３を製造した。【０１６７】
比較例４
ジメチルシリル基を有するように表面処理されたシリカの粉末を準備した。シリカ粉末の平均一次粒径は７ｎｍであり、比表面積は２５０ｍ２／ｇであり、炭素含量は２．２重量％であり、見かけ比重は５０ｇ／Ｌであった。ジメチルシリル基はジメチルジメトキシシリルを撥水化剤として使用し導入した。元素分析からもとめた処理度Ｄは８５％であった。撥水性粒子の表面アルキル基個数は５３１×１０１８個であった。また、疎水率は水に粉末が完全になじんでしまうため測定できなかった。値としては０となった。
シリカ粉末をトルエンに分散させてトルエン分散液（粒子濃度１．５重量％）を調製した。
合成例２で得たＰＳｔＡ（撥水性樹脂）から、ＰＳｔＡのトルエン溶液（樹脂濃度１．５重量％）を調製した。
シリカ粉末の分散液と撥水性樹脂の溶液を１：１の重量比で混合し、処理液Ｃ４を製造した。処理液Ｃ４は、シリカ粉末を０．７５重量％の量で、および撥水性樹脂を０．７５重量％の量で含んでいた。【０１６８】
比較例５
トリメチルシリル基およびアミノ基が１：１になるように表面処理されたシリカの粉末を準備した。シリカ粉末の平均一次粒径は３０ｎｍであり、比表面積は４０ｍ２／ｇであり、炭素含量は２重量％であり、見かけ比重は５０ｇ／Ｌであった。アミノ基は3-アミノプロピルトリエトキシシランをトリメチルシリル基は1,1,1,3,3,3-ヘキサメチルジシラザンを使用し、アミノ基の導入後、トリメチルシリル基を導入した。アミノ基とトリメチルシリル基の比および全体の処理度は各合成段階での元素分析からもとめた。最終処理度Ｄはほぼ１００％であった。撥水性粒子の表面アルキル基個数は７５×１０１８個であった。また、疎水率は水に粉末が完全になじんでしまうため測定できなかった。値としては０となった。
比較例４と同様に撥水性樹脂としてＰＳｔＡを用い、処理液Ｃ５を製造した。処理液Ｃ５は、シリカ粉末を０．７５重量％の量で、および撥水性樹脂を０．７５重量％の量で含んでいた。【０１６９】
比較例６
Ｃ１８ＵＲＡホモポリマーに代えて、合成例４で得られたＰＭＭＡを用いる以外は、実施例１と同様の手順を繰り返して、処理液Ｃ６を製造した。【０１７０】
比較例７
撥水性粒子は用いずに、合成例２で得られたＰＳｔＡの１．５重量％トルエン溶液（処理液Ｃ７）を製造した。【０１７１】
比較例８
ジメチルシリル基を有するように表面処理されたシリカの粉末を準備した。シリカ粉末の平均一次粒径は１２ｎｍであり、比表面積は１７０ｍ２／ｇであり、炭素含量は１．１重量％であり、見かけ比重は５０ｇ／Ｌであった。ジメチルシリル基はジメチルジメトキシシリルを撥水化剤として使用し導入した。元素分析からもとめた処理度Ｄは８５％であった。撥水性粒子の表面アルキル基個数は５３１×１０１８個であった。
シリカ粉末をトルエンに分散させてトルエン分散液（粒子濃度０．１５重量％）を調製した。
合成例２で得たＰＳｔＡ（撥水性樹脂）から、ＰＳｔＡのトルエン溶液（樹脂濃度１．３５重量％）を調製した。
シリカ粉末の分散液と撥水性樹脂の溶液を１：９の重量比で混合し、処理液Ｃ８を製造した。処理液Ｃ８は、シリカ粉末を０．１５重量％の量で、および撥水性樹脂を１．３５重量％の量で含んでいた。【０１７２】
試験例１
処理液１を、ドロップキャスト法により、ポリエステル布（ベージュ）に適用し、マングルに通した。この処理布を１７０℃で３分間、ピンテンターに通し、乾燥、キュアリングした。
処理布を強撥水性試験、スプレー撥水性試験およびブンデスマン撥水性試験に付した。結果を表１に示す。【０１７３】
試験例２
実施例２の処理液２を使用する以外は、試験例１と同様の手順を繰り返した。結果を表１に示す。【０１７４】
試験例３
実施例３の処理液３を使用し、ドロップキャスト法に代えてディップコート法を用いる以外は、試験例１と同様の手順を繰り返した。結果を表１に示す。【０１７５】
試験例４
実施例３の処理液３を使用し、処理液を超音波処理（超音波処理条件２５０Ｗの超音波照射機で１０分間）する以外は、試験例１と同様の手順を繰り返した。結果を表１に示す。【０１７６】
試験例５
実施例４の処理液４を使用する以外は、試験例３と同様の手順を繰り返した。結果を表２に示す
試験例６〜１２
実施例５の処理液５（試験例６）、実施例６の処理液６（試験例７）、実施例７の処理液７（試験例８）、実施例８の処理液８（試験例９）、実施例９の処理液９（試験例１０）、実施例１０の処理液１０（試験例１１）または実施例１１の処理液１１（試験例１２）を使用する以外は、試験例１と同様の手順を繰り返した。結果を表２に示す【０１７７】
比較試験例１〜３
比較例１の処理液Ｃ１（比較試験例１）、比較例２の処理液Ｃ２（比較試験例２）および比較例３の処理液Ｃ３（比較試験例３）を使用する以外は、試験例１と同様の手順を繰り返した。結果を表３に示す。【０１７８】
比較試験例４〜８
比較例４の処理液Ｃ４（比較試験例４）、比較例５の処理液Ｃ５（比較試験例５）、比較例６の処理液Ｃ６（比較試験例６）、比較例７の処理液Ｃ７（比較試験例７）および比較例８の処理液Ｃ８（比較試験例８）を使用する以外は、試験例１と同様の手順を繰り返した。結果を表４に示す。【０１７９】
【表１】
2020137902.tif 000018
【０１８０】
【表２】
2020137902.tif 000019
【０１８１】
【表３】
2020137902.tif 000020
【０１８２】
【表４】
2020137902.tif 000021
【産業上の利用可能性】
【０１８３】
撥水剤組成物は、基材、特に、繊維製品に、高い撥水性を付与する表面処理剤として使用できる。
【国際調査報告】
2020137902.tif 000022
2020137902.tif 000023
2020137902.tif 000024
2020137902.tif 000025
2020137902.tif 000026
2020137902.tif 000027